(57)【特許請求の範囲】
【請求項１】
一般式（１）
【化１】
0003599160.tif 000034
（式中、ｍ及びｎは、各々独立した１〜５の整数を表わすが、ｍ＋ｎが６以下である。Ｒ１１及びＲ１２は、各々独立して、（ｉ）アルキレン基、（ｉｉ）シクロアルキレン基及び（ｉｉｉ）シクロアルキルアルキレン基からなる群より選ばれる炭化水素結合を表わす。Ｇ１及びＧ２は各々独立して−ＣＯＯ−又は−ＯＣＯ−で表わされるエステル結合を表わす。Ｒ２は、（ｉ）直鎖アルキレン基、（ｉｉ）分枝アルキレン基、（ｉｉｉ）水酸基を有するアルキレン基及び（ｉｖ）シクロアルキレン基からなる群より選ばれる少なくとも１つの有機基が（ａ）エーテル結合及び（ｂ）エステル結合からなる群より選ばれる少なくとも１つの結合で結ばれた数平均分子量１００〜１００，０００の（Ａ）（ポリ）エーテル連結鎖又は（Ｂ）（ポリ）エステル連結鎖を表わす。）
で表わされるマレイミド誘導体を含有することを特徴とする活性エネルギー線硬化性組成物。
【請求項２】
Ｒ２が、（ｉ）炭素原子数２〜２４の直鎖アルキレン基、（ｉｉ）炭素原子数２〜２４の分枝アルキレン基又は（ｉｉｉ）水酸基を有する炭素原子数２〜２４のアルキレン基を含む繰り返し単位からなる数平均分子量１００〜１００，０００の（ポリ）エーテル連結鎖であるマレイミド誘導体を含有する請求項１記載の活性エネルギー線硬化性組成物。
【請求項３】
Ｒ２が、（ｉ）炭素原子数２〜２４の直鎖アルキレン基、（ｉｉ）炭素原子数２〜２４の分枝アルキレン基又は（ｉｉｉ）水酸基を有する炭素原子数２〜２４のアルキレン基を含む繰り返し単位からなる数平均分子量１００〜１００，０００の（ポリ）エステル連結鎖であるマレイミド誘導体を含有する請求項１記載の活性エネルギー線硬化性組成物。
【請求項４】
一般式（１−１）
【化２】
0003599160.tif 000035
（式中、ｋは１〜１０の整数を表わし、ｎはポリエーテル鎖の数平均分子量が１００〜１００，０００の範囲となるように選択される値を表わす。）
で表わされるマレイミド誘導体を含有する請求項１記載の活性エネルギー線硬化性組成物。
【請求項５】
（Ｉ）請求項１記載の一般式（１）で表わされるマレイミド誘導体
及び
（ＩＩ）マレイミド基と共重合性を有する化合物
を含有することを特徴とする活性エネルギー線硬化性組成物。
【請求項６】
一般式（１−１）
【化３】
0003599160.tif 000036
（式中、ｋは１〜１０の整数を表わし、ｎはポリエーテル鎖の数平均分子量が１００〜１００，０００の範囲となるように選択される値を表わす。）
で表わされるマレイミド誘導体を含有する請求項５記載の活性エネルギー線硬化性組成物。
【請求項７】
マレイミド基と共重合性を有する化合物が（ｉ）アクリロイルオキシ基又はメタクリロイルオキシ基を有する化合物及び（ｉｉ）ビニルエーテル基を有する化合物から成る群から選ばれる１種以上の化合物である請求項５又は６記載の活性エネルギー線硬化性組成物。
【請求項８】
アクリロイルオキシ基又はメタクリロイルオキシ基を有する化合物が、（Ａ−１）（ポリ）エステル（メタ）アクリレート、（Ａ−２）ウレタン（メタ）アクリレート、（Ａ−３）エポキシ（メタ）アクリレート、（Ａ−４）（ポリ）エーテル（メタ）アクリレート、（Ａ−５）アルキル（メタ）アクリレート又はアルキレン（メタ）アクリレート、（Ａ−６）芳香環を有する（メタ）アクリレート及び（Ａ−７）脂環構造を有する（メタ）アクリレートからなる群より選ばれる１種以上の化合物である請求項７記載の活性エネルギー線硬化性組成物。
【請求項９】
ビニルエーテル基を有する化合物が、（Ｂ−１）他末端がハロゲン原子、水酸基又はアミノ基で置換されていても良いアルキルビニルエーテル、（Ｂ−２）他末端がハロゲン原子、水酸基又はアミノ基で置換されていても良いシクロアルキルビニルエーテル、又は（Ｂ−３）ビニルエーテル基がアルキレン基と結合し、さらに置換基を有していても良いアルキル基、シクロアルキル環及び芳香族環から成る群から選ばれる少なくとも一つと、エーテル結合、ウレタン結合及びエステル結合から成る群から選ばれる少なくとも一つの結合を介して結合している構造を有するモノビニルエーテル、ジビニルエーテル及びポリビニルエーテルから成る群から選ばれる１種以上の化合物である請求項７記載の活性エネルギー線硬化性組成物。
【請求項１０】
請求項１〜９のいずれか一項に記載の活性エネルギー線硬化性組成物に、光重合開始剤の不存在下にて活性エネルギー線を照射することによって該活性エネルギー線硬化性組成物を重合させることを特徴とする活性エネルギー線硬化性組成物の硬化方法。
【請求項１１】
活性エネルギー線が紫外線である請求項１０記載の硬化方法。
【発明の詳細な説明】
【０００１】
【発明の属する技術分野】
本発明は、各種コーティング材、表面処理剤、成形材料、積層板、接着剤、粘着剤、バインダー等に有用な活性エネルギー線硬化性組成物に関し、さらに詳しくは、光重合開始剤の不存在下で実用的な照射量の紫外線によって硬化するマレイミド誘導体を含有する活性エネルギー線硬化性組成物及び該活性エネルギー線硬化性組成物の硬化方法に関する。
【０００２】
【従来の技術】
紫外線や可視光線などの活性エネルギー線により重合する活性エネルギー線硬化性組成物は、硬化が速いという利点を有し、塗料、印刷インキ、接着剤、コーティング剤等に広く利用されている。しかしながら、従来の活性エネルギー線硬化性組成物は、それら単独では重合が開始しないため、光重合開始剤を併用する必要がある。光重合開始剤は、その添加量を増やすと、硬化が速く進行するため、添加量が多めになる傾向にある。
【０００３】
光重合開始剤は、光を効率的に吸収するために、一般的に芳香環を有する化合物が用いられており、配合物又は熱により、硬化物が黄変しやすい、という問題点を有している。また、光重合開始剤は、各種の活性エネルギー線硬化性モノマー及び／又はオリゴマーに溶解させて、重合反応を効率的に開始させる必要性から、通常、低分子量化合物が使用されている。低分子量の光重合開始剤は、蒸気圧が高く、常温〜１５０℃の状態で、悪臭を発生するものが多い。活性エネルギー線の光源の一つである紫外線ランプからは、紫外線以外に赤外線も発生するため、多数の紫外線ランプを連続的に並べて光照射すると、活性エネルギー線硬化性組成物が、かなり加温される結果、光重合開始剤による悪臭が発生し、作業環境が悪くなる欠点があった。
【０００４】
また、光重合開始剤を含有する活性エネルギー線硬化性組成物からなる硬化物中には、未反応の光重合開始剤、あるいは、光重合開始剤の分解物が残存するので、この硬化物に光又は熱が作用した際に、硬化物が黄変したり、悪臭を発生するという問題点もあった。特に、感熱ヘッド等の高温体が接触する場合は、硬化物から悪臭の発生が顕著になる。また、光重合開始剤を含有する活性エネルギー線硬化性組成物からなる硬化物は、水中等に放置すると、未反応の光重合開始剤等がブリードするため、食品包装用材料としての使用は不適当であった。
【０００５】
これら光重合開始剤を含む活性エネルギー線硬化性組成物の欠点を改良するために、光重合開始剤を含まない活性エネルギー線硬化性組成物として、例えば、特開昭５８−８９６０９号公報には、重合性不飽和アクリル基を有する重合体及び有機溶剤可溶型スチレン含有アクリル系熱可塑性樹脂を含む硬化性組成物が、特開平１−２７２６７６号公報及び特開平１−２７２６７７号公報には、メタクリレート系単量体及び／又はアクリル酸メチルの共重合体と光重合性単量体を含む光重合性接着剤組成物が、それぞれ提案されている。
【０００６】
さらに、特開平６−２９８８１７号公報及び「ポリマー・プレプリンツ（Ｐｏｌｙｍｅｒ  Ｐｒｅｐｒｉｎｔｓ）」第３７巻第３４８〜３４９頁（１９９６年）には、マレイミド化合物を電子受容体として用い、電子供与体と組み合わせて形成される電荷移動錯体を経由する光重合方法が開示されている。
【０００７】
また、マレイミド誘導体が光重合することは、「ポリマー・レターズ（Ｐｏｌｙｍｅｒ  Ｌｅｔｔｅｒｓ）」第６巻第８８３〜８８８頁（１９６８年）に報告されている。その後、特開昭６１−２５００６４号公報、特開昭６２−６４８１３号公報及び特開昭６２−７９２４３号公報等には、マレイミド誘導体を含有する活性エネルギー線硬化性組成物が開示されている。しかしながら、これらの公知文献には、アルキルマレイミド、アリールマレイミドが用いられており、これらの化合物は、光開始剤的機能が弱く、実質的には光重合開始剤を併用する必要があった。
【０００８】
一方、ペンダント型マレイミドが光架橋（［２＋２］の光環化二量化反応）することは知られており、例えば、特開昭４９−５８１９６号公報、特開昭５０−１２３１３８号公報及び特開昭５１−４７９４０号公報には、側鎖にα−アリールマレイミド基を有する光架橋可能な重合体が、特開昭５２−９８８号公報及び特開昭５５−１６００１０号公報には、アルキル置換基を有する側鎖型マレイミド基を有する重合体がそれぞれ開示されている。これらのペンダント型マレイミドは、光重合による線状ポリマーの形成等には応用できず、例えば、印刷原版の作製等における重合体の架橋に伴う不溶化目的に利用されている。また、これらのペンダント型マレイミドは、その架橋二量化反応に際し、数十秒〜数分を要し、また、過剰の照射量を必要とする、という問題点を有していた。
【０００９】
更に、「ポリメリック  マテリアルズ  サイエンス  アンド  エンジニアリング（Ｐｏｌｙｍｅｒ  Ｍａｔｅｒｉａｌｓ  Ｓｃｉｅｎｃｅ  ａｎｄ  Ｅｎｇｉｎｅｅｒｉｎｇ）」  第７２巻第４７０〜４７２頁（１９９５年）や「第４回フュージョンＵＶ技術セミナー」第４３〜７７頁（１９９６年）には電子受容体としてマレイミド誘導体、電子供与体としてビニルエーテルを利用する方法が報告されている。それらの文献には、光開始剤不存在下で重合反応性を示すものとして、１，４−ビス（ビニルオキシメチル）シクロヘキサンとシクロヘキシルマレイミドとの組み合わせから成る光重合性組成物、あるいは４−ヒドロキシブチルビニルエーテルとヒドロキシアルキルマレイミドとの組み合わせから成る光重合性組成物が記載されている。しかし、これらの組成物は、反応が進行するものの、硬化塗膜を形成しない、という問題点を有していた。
【００１０】
一方、「ポリマー  プレプリンツ（Ｐｏｌｙｍｅｒ  Ｐｒｅｐｒｉｎｔｓ）」第３７巻第２号第３４８〜３４９頁（１９９６年）には、１，６−ヘキサンジオールジアクリレートやポリエチレングリコール４００ジアクリレートの重合開始剤としてＮ，Ｎ’−４，９−ジオキサ−１，１２−ビスマレイミドドデカン等のマレイミドが開示されている。しかし、これらのマレイミドは、固体である場合が多く、また、アクリレートへの溶解性が悪い、という問題点を有していた。
【００１１】
【発明が解決しようとする課題】
特開昭５８−８９６０９号公報、特開平１−２７２６７６号公報及び特開平１−２７２６７７号公報に記載の光硬化性組成物は、実用的な照射量では架橋度が低いという問題点を有する。
【００１２】
また、特開平６−２９８８１７号公報及び上記「ポリマー・プレプリンツ（Ｐｏｌｙｍｅｒ  Ｐｒｅｐｒｉｎｔｓ）」に記載の重合方法では、完全に硬化させるのに高い照射強度を必要とする問題点を有する。これらに記載のマレイミド化合物は常温で固体のものが多く、単独で硬化するか否かについては示唆すらされていない。これらの文献には、特定のマレイミド誘導体がビニルエーテルと反応すること、アクリレートの開始剤的機能を発現することが開示されているが、実際には、前者に開示された重合方法では実用的な硬化塗膜を与えない、という問題点を有し、また、後者に開示された重合方法では、溶解性の点から幅広い組成で共重合塗膜を形成し得ない、という問題点を有していた。
【００１３】
さらに、上記「ポリマー・レターズ（Ｐｏｌｙｍｅｒ  Ｌｅｔｔｅｒｓ）」に記載のマレイミド化合物は固体であり、そのものを固相重合する方法では、実用的な硬化塗膜を得ることは不可能である、という問題点を有していた。
【００１４】
一方、特開昭４９−５８１９６号公報、特開昭５０−１２３１３８号公報、特開昭５１−４７９４０号公報、特開昭５２−９８８号公報及び特開昭５５−１６００１０号公報に記載されている側鎖型マレイミド基を有する重合体は、光架橋による不溶化目的には使用できるものの、塗膜形成等の目的には利用できず、また、これらの架橋反応（光二量化）には実用以上の光照射量を必要とする、という問題点を有していた。
【００１５】
本発明が解決しようとする課題は、硬化時の悪臭、硬化塗膜の黄変、硬化塗膜からの溶出物の原因となる光重合開始剤を使用せず、かつ実用的な光強度、光照射量で硬化する常温で液体の活性エネルギー線硬化性化合物及び組成物並びに活性エネルギー線硬化方法を提供することにある。
【００１６】
【課題を解決するための手段】
本発明者らは、上記課題を解決すべく鋭意検討した結果、特定のマレイミド誘導体を用いることにより、上記課題を解決できることを見出し、本発明を完成するに至った。
【００１７】
即ち、本発明は上記課題を解決するために、
（１）一般式（１）
【００１８】
【化２】
0003599160.tif 000002
【００１９】
（式中、ｍ及びｎは、各々独立した１〜５の整数を表わすが、ｍ＋ｎが６以下である。Ｒ１１及びＲ１２は、各々独立して、▲１▼アルキレン基、▲２▼シクロアルキレン基及び▲３▼シクロアルキルアルキレン基からなる群より選ばれる炭化水素結合を表わす。Ｇ１及びＧ２は各々独立して−ＣＯＯ−又は−ＯＣＯ−で表わされるエステル結合を表わす。Ｒ２  は、▲１▼直鎖アルキレン基、▲２▼分枝アルキレン基、▲３▼水酸基を有するアルキレン基及び▲４▼シクロアルキレン基からなる群より選ばれる少なくとも１つの有機基が（ａ）エーテル結合及び（ｂ）エステル結合からなる群より選ばれる少なくとも１つの結合で結ばれた数平均分子量１００〜１００，０００の（Ａ）  （ポリ）エーテル連結鎖又は（Ｂ）（ポリ）エステル連結鎖を表わす。）で表わされるマレイミド誘導体を含有することを特徴とする活性エネルギー線硬化性組成物を提供する。
【００２０】
また、本発明は上記課題を解決するために、（２）（Ｉ）上記一般式（１）で表わされるマレイミド誘導体及び（ＩＩ）マレイミド基と共重合性を有する化合物を含有することを特徴とする活性エネルギー線硬化性組成物を提供する。
【００２１】
さらに、本発明は上記課題を解決するために、（３）上記（１）又は（２）に記載の活性エネルギー線硬化性組成物に、光重合開始剤の不存在下にて活性エネルギー線を照射することによって該活性エネルギー線硬化性組成物を重合させることを特徴とする活性エネルギー線硬化性組成物の硬化方法を提供する。
【００２２】
【発明の実施の形態】
本発明は、上記一般式（１）で表わされるマレイミド誘導体を含有することを特徴とする活性エネルギー線硬化性組成物に関するものである。
【００２３】
上記一般式（１）において、ｍ及びｎは、各々独立した１〜５の整数を表わすが、ｍ＋ｎが２以上６以下の整数となる化合物が好ましい。
【００２４】
Ｒ１１及びＲ１２は、各々独立して、▲１▼アルキレン基、▲２▼シクロアルキレン基及び▲３▼シクロアルキルアルキレン基からなる群より選ばれる炭化水素結合を表わす。ここで、アルキレン基は直鎖状であっても、分岐状であってもよく、また、シクロアルキル−アルキレン基は、主鎖又は分枝鎖にシクロアルキル基を有しても良い。
【００２５】
Ｒ１１及びＲ１２の具体例としては、例えば、メチレン基、エチレン基、トリメチレン基、テトラメチレン基、ペンタメチレン基、ヘキサメチレン基、ヘプタメチレン基、オクタメチレン基、ノナメチレン基、デカメチレン基、ウンデカメチレン基、ドデカメチレン基の如き直鎖状アルキレン基；１−メチルエチレン基、１−メチル−トリメチレン基、２−メチル−トリメチレン基、１−メチル−テトラメチレン基、２−メチル−テトラメチレン基、１−メチル−ペンタメチレン基、２−メチル−ペンタメチレン基、３−メチル−ペンタメチレン基、ネオペンチル基の如き分岐アルキル基を有するアルキレン基；シクロペンチレン基、シクロヘキシレン基の如きシクロアルキレン基；シクロヘキシルメチレン基、１−シクロヘキシル−エチレン基、１−シクロヘキシル−テトラエチレン基、２−シクロヘキシル−テトラエチレン基の如き主鎖あるいは側鎖にシクロアルキル基を有するシクロアルキル−アルキレン基、などが挙げられるが、これに限定されるものではない。
【００２６】
Ｒ２  は、▲１▼直鎖アルキレン基、▲２▼分枝アルキレン基、▲３▼水酸基を有するアルキレン基及び▲４▼シクロアルキレン基からなる群より選ばれる少なくとも１つの有機基が  （ａ）エーテル結合及び  （ｂ）エステル結合からなる群より選ばれる少なくとも１つの結合で結ばれた数平均分子量１００〜１００，０００の  （Ａ）（ポリ）エーテル連結鎖又は  （Ｂ）（ポリ）エステル連結鎖を表わす。Ｒ２  は、これらの連結鎖が繰り返しの一単位となって繰り返されたオリゴマーあるいはポリマーで構成される連結鎖であっても良い。
【００２７】
Ｒ２  を表わす連結鎖を具体的に示すと、例えば、
（ａ）炭素原子数１〜２４の直鎖アルキレン基、炭素原子数２〜２４の分枝アルキレン基及びシクロアルキレン基からなる群より選ばれる少なくとも１つの炭化水素基が、エーテル結合で結合された一つあるいはそれらの繰り返し単位を有する数平均分子量１００〜１００，０００の（ポリ）エーテル（ポリ）オール残基から構成される連結鎖：
【００２８】
（ｂ）炭素原子数１〜２４の直鎖アルキレン基、炭素原子数２〜２４の分枝アルキレン基及びシクロアルキレン基からなる群より選ばれる少なくとも１つの炭化水素基が、エステル結合で結合された一つあるいはそれらの繰り返し単位を有する数平均分子量１００〜１００，０００の（ポリ）エステル（ポリ）オール残基から構成される連結鎖：
【００２９】
（ｃ）炭素原子数１〜２４の直鎖アルキレン基、炭素原子数２〜２４の分枝アルキレン基及びシクロアルキレン基からなる群より選ばれる少なくとも１つの炭化水素基が、エーテル結合で結合された一つあるいはそれらの繰り返し単位を有する数平均分子量１００〜１００，０００の（ポリ）エーテル（ポリ）オールとジ〜ヘキサ−カルボン酸（以下、ポリカルボン酸と略記する）とをエステル化して得られる、末端がポリカルボン酸残基である（ポリ）カルボン酸｛（ポリ）エーテル（ポリ）オール｝エステルから構成される連結鎖：
【００３０】
（ｄ）炭素原子数１〜２４の直鎖アルキレン基、炭素原子数２〜２４の分枝アルキレン基及びシクロアルキレン基からなる群より選ばれる少なくとも１つの炭化水素基が、エーテル結合及びエステル結合で結合された一つあるいはそれらの繰り返し単位を有する数平均分子量１００〜１００，０００の（ポリ）エステル（ポリ）オールとポリカルボン酸とをエステル化して得られる末端がポリカルボン酸残基である（ポリ）カルボン酸｛（ポリ）エステル（ポリ）オール｝エステルから構成される連結鎖：
【００３１】
（ｅ）炭素原子数１〜２４の直鎖アルキレン基、炭素原子数２〜２４の分枝アルキレン基及びシクロアルキレン基からなる群より選ばれる少なくとも１つの炭化水素基が、エーテル結合で結合された一つあるいはそれらの繰り返し単位を有する数平均分子量１００〜１００，０００の（ポリ）エポキシドを開環して得られる連結鎖：などが挙げられるが、これらに限定されるものではない。
【００３２】
上記の連結鎖（ａ）を構成する（ポリ）エーテル（ポリ）オールとしては、例えば、ポリエチレングリコール、ポリプロピレングリコール、ポリブチレングリコール、ポリテトラメチレングリコールの如きポリアルキレングリコール類；エチレングリコール、プロパンジオール、プロピレングリコール、テトラメチレングリコール、ペンタメチレングリコール、ヘキサンジオール、ネオペンチルグリコール、グリセリン、トリメチロールプロパン、ペンタエリスリトール、ジグリセリン、ジトリメチロールプロパン、ジペンタエリスリトールの如きアルキレングリコール類の、エチレンオキシド変性物、プロピレンオキシド変性物、ブチレンオキシド変性物、テトラヒドロフラン変性物、などが挙げられ、これらの中でも、アルキレングリコール類の各種変性物が好ましい。さらに、上記の連結鎖（ａ）を構成する（ポリ）エーテル（ポリ）オールとしては、エチレンオキシドとプロピレンオキシドの共重合体、プロピレングリコールとテトラヒドロフランの共重合体、エチレングリコールとテトラヒドロフランの共重合体、ポリイソプレングリコール、水添ポリイソプレングリコール、ポリブタジエングリコール、水添ポリブタジエングリコールの如き炭化水素系ポリオール類、ポリテトラメチレンヘキサグリセリルエーテル（ヘキサグリセリンのテトラヒドロフラン変性物）の如き多価水酸基化合物、などが挙げられるが、これらに限定されるものではない。
【００３３】
上記の連結鎖（ｂ）を構成する（ポリ）エステル（ポリ）オールとしては、例えば、ポリエチレングリコール、ポリプロピレングリコール、ポリブチレングリコール、ポリテトラメチレングリコールの如きポリアルキレングリコール類、あるいはエチレングリコール、プロパンジオール、プロピレングリコール、テトラメチレングリコール、ペンタメチレングリコール、ヘキサンジオール、ネオペンチルグリコール、グリセリン、トリメチロールプロパン、ペンタエリスリトール、ジグリセリン、ジトリメチロールプロパン、ジペンタエリスリトールの如きアルキレングリコール類の、ε−カプロラクトン変性物、γ−ブチロラクトン変性物、δ−バレロラクトン変性物またはメチルバレロラクトン変性物；アジピン酸、ダイマー酸の如き脂肪族ジカルボン酸と、ネオペンチルグリコール、メチルペンタンジオールの如きポリオールとのエステル化物である脂肪族ポリエステルポリオール；ポリカーボネートポリオール、アクリルポリオール、ポリテトラメチレンヘキサグリセリルエーテル（ヘキサグリセリンのテトラヒドロフラン変性物）の如き多価水酸基化合物と、フマル酸、イタコン酸、アジピン酸、セバシン酸、マレイン酸の如きジカルボン酸とのエステル化物；グリセリンの如き多価水酸基含有化合物と動物・植物の脂肪酸エステルとのエステル交換反応により得られるモノグリセリドの如き多価水酸基含有化合物、などが挙げられるが、これらに限定されるものではない。
【００３４】
上記の連結鎖（ｃ）を構成する末端がポリカルボン酸である（ポリ）カルボン酸｛（ポリ）エーテル（ポリ）オール｝エステルとしては、例えば、（１）  コハク酸、ヘキサヒドロフタル酸、テトラヒドロフタル酸、フマル酸、イタコン酸、アジピン酸、セバシン酸、マレイン酸、シトリック酸、テトラヒドロフランテトラカルボン酸、シクロヘキサントリカルボン酸の如きポリカルボン酸と、（２）  上記（ａ）で示した（ポリ）エーテル（ポリ）オールとのエステル化で得られる末端がポリカルボン酸である（ポリ）カルボン酸｛（ポリ）エーテル（ポリ）オール｝エステルなどが挙げられるが、これらに限定されるものではない。
【００３５】
上記の連結鎖（ｄ）を構成する末端がポリカルボン酸である（ポリ）カルボン酸｛（ポリ）エステル（ポリ）オール｝エステルとしては、例えば、（１）  コハク酸、ヘキサヒドロフタル酸、テトラヒドロフタル酸、フマル酸、イタコン酸、セバシン酸、マレイン酸、シトリック酸、テトラヒドロフランテトラカルボン酸、シクロヘキサントリカルボン酸の如きジ〜ヘキサ−カルボン酸と、（２）  上記（ｂ）に示した（ポリ）エステル（ポリ）オールとのエステル化で得られる、末端がポリカルボン酸である（ポリ）カルボン酸｛（ポリ）エステル（ポリ）オール｝エステルが挙げられるが、これらに限定されるものではない。
【００３６】
上記の連結鎖（ｅ）を構成する（ポリ）エポキシドとしては、例えば、（メチル）エピクロルヒドリンと、水添ビスフェノールＡ、水添ビスフェノールＦ、それらのエチレンオキシド変性物、プロピレンオキシド変性物などとから合成されるエピクロルヒドリン変性水添ビスフェノール型のエポキシ樹脂；（ポリ）エチレングリコール、（ポリ）プロピレングリコール、（ポリ）ブチレングリコール、（ポリ）テトラメチレングリコール、ネオペンチルグリコールなどのグリコール類、それらのアルキレンオキシド変性物のポリグリシジルエーテル；トリメチロールプロパン、トリメチロールエタン、グリセリン、ジグリセリン、エリスリトール、ペンタエリスリトール、ソルビトール、１，４−ブタンジオール、１，６−ヘキサンジオールなどの脂肪族多価アルコールや、それらのアルキレンオキシド変性物のグリシジルエーテル；アジピン酸、セバシン酸、マレイン酸、イタコン酸などのカルボン酸のグリシジルエステル；多価アルコールと多価カルボン酸とのポリエステルポリオールのグリシジルエーテル；グリシジル（メタ）アクルレートやメチルグリシジル（メタ）アクリレートの共重合体；高級脂肪酸のグリシジルエステル、エポキシ化アマニ油、エポキシ化大豆油、エポキシ化ひまし油、エポキシ化ポリブタジエンの如き脂肪族エポキシ樹脂、などが挙げられるが、これらに限定されるものではない。
【００３７】
これらの中でも、Ｒ２  は、（１）▲１▼炭素原子数２〜２４の直鎖アルキレン基、▲２▼炭素原子数２〜２４の分枝アルキレン基及び／又は▲３▼水酸基を有する炭素原子数２〜２４のアルキレン基を含む繰り返し単位からなる数平均分子量１００〜１００，０００の（ポリ）エーテル連結鎖、又は、（２）▲１▼炭素原子数２〜２４の直鎖アルキレン基、▲２▼炭素原子数２〜２４の分枝アルキレン基及び／又は▲３▼水酸基を有する炭素原子数２〜２４のアルキレン基を含む繰り返し単位からなる数平均分子量１００〜１００，０００の（ポリ）エステル連結鎖であることが好ましい。
【００３８】
本発明の活性エネルギー線硬化性組成物に用いられる一般式（１）で表わされるマレイミド誘導体は、例えば、（ａ）カルボキシル基を有するマレイミド化合物（ａ−１）と、カルボキシル基と反応する化合物（ａ−２）とから、あるいは（ｂ）ヒドロキシル基を有するマレイミド化合物（ｂ−１）と、カルボキシル基を有する化合物（ｂ−２）とから、公知の技術を用いて合成することができる。
【００３９】
カルボキシル基を有するマレイミド化合物（ａ−１）は、例えば、反応式
【００４０】
【化３】
0003599160.tif 000003
【００４１】
で示されるように、無水マレイン酸と１級アミノカルボン酸とから、公知の技術［例えば、デー・エイチ・ライヒ（Ｄ．  Ｈ．  Ｒｉｃｈ）ら、「ジャーナル・オブ・メディカル・ケミストリー（Ｊｏｕｒｎａｌ  ｏｆ  Ｍｅｄｉｃａｌ  Ｃｈｅｍｉｓｔｒｙ）」第１８巻、第１００４〜１０１０頁（１９７５年）参照］を用いて合成することができる。
【００４２】
また、ヒドロキシル基を有するマレイミド化合物（ｂ−１）は、例えば、反応式
【００４３】
【化４】
0003599160.tif 000004
【００４４】
で示されるように、マレイミドとホルムアルデヒドとから、あるいは、反応式
【００４５】
【化５】
0003599160.tif 000005
【００４６】
で示されるように、無水マレイン酸と１級アミノアルコールとから、公知の技術（例えば、米国特許第２５２６５１７号明細書、特開平２−２６８１５５号公報参照）などを用いて合成することができる。
【００４７】
上記反応で用いられる１級アミノカルボン酸としては、例えば、アスパラギン、アラニン、β−アラニン、アルギニン、イソロイシン、グリシン、グルタミン、トリプトファン、トレオニン、バリン、リジン、ロイシン、シクロロイシン、３−アミノプロピオン酸、α−アミノ酪酸、４−アミノ酪酸、アミノ吉草酸、６−アミノカプロン酸、７−アミノヘプタン酸、２−アミノカプリル酸、３−アミノカプリル酸、６−アミノカプリル酸、８−アミノカプリル酸、２−アミノノナン酸、４−アミノノナン酸、９−アミノノナン酸、２−アミノカプリン酸、９−アミノカプリン酸、１０−アミノカプリン酸、２−アミノウンデカン酸、１０−アミノウンデカン酸、１１−アミノウンデカン酸、２−アミノラウリン酸、１１−アミノラウリン酸、１２ーアミノラウリン酸、２−アミノトリデカン酸、１３−アミノトリデカン酸、２−アミノミスチン酸、１４−アミノミスチン酸、２−アミノペンタデカン酸、１５−アミノペンタデカン酸、２−アミノパルミチン酸、１６−アミノパルミチン酸、２−アミノヘプタデカン酸、１７−アミノヘプタデカン酸、２−アミノステアリン酸、１８−アミノステアリン酸、２−アミノエイコサノン酸、２０−アミノエイコサノン酸、アミノシクロヘキサンカルボン酸、アミノメチルシクロヘキサンカルボン酸、２−アミノ−３−プロピオン酸、などが挙げられるが、これに限定されるものではなく、１級アミノカルボン酸であれば、いずれも使用できる。また、ピロリドン、δ−バレロラクタム、ε−カプロラクタムの如きラクタム類を使用することもできる。
【００４８】
上記反応で用いられる１級アミノアルコールとしては、例えば、２−アミノエタノール、１−アミノ−２−プロパノール、３−アミノ−１−プロパノール、２−アミノ−２−メチル−１−プロパノール、４−アミノ−１−ブタノール、２−アミノ−１−ブタノール、２−アミノ−３−メチル−１−ブタノール、２−アミノ−４−メチルチオ−１−ブタノール、２−アミノ−１−ペンタノール，５−アミノ−１−ペンタノール、（１−アミノシクロペンタン）メタノール、６−アミノ−１−ヘキサノール、２−アミノ−１−ヘキサノール、７−アミノ−１−ヘプタノール、２−（２−アミノエトキシ）エタノール、Ｎ−（２−アミノエチル）エタノールアミン、４−アミノ−１−ピペラジンエタノール、１−アミノメチル−１−シクロヘキサノール、アミノトリメチルシクロヘキサノール、などが挙げられるが、これに限定されるものではなく、１級アミノアルコールであれば、いずれも使用できる。
【００４９】
カルボキシル基と反応する化合物（ａ−２）としては、例えば、直鎖アルキレン基、分枝アルキレン基及びシクロアルキレン基からなる群より選ばれる少なくとも１つの炭化水素基が、エーテル結合及び／又はエステル結合で結合された一つあるいはそれらの繰り返し単位を有する数平均分子量１００〜１，０００，０００の２〜６官能のポリオール又はポリエポキシド、などが挙げられる。
【００５０】
ヒドロキシル基と反応する化合物（ｂ−２）としては、例えば、直鎖アルキレン基、分枝アルキレン基及びシクロアルキレン基からなる群より選ばれる少なくとも１つの炭化水素基が、エーテル結合及び／又はエステル結合で結合された繰り返し単位を有する数平均分子量１００〜１，０００，０００のエーテル結合及び／又はエステル結合を有するジ〜ヘキサ−カルボン酸、などが挙げられる。
【００５１】
カルボキシル基を有するマレイミド化合物（ａ−１）と、カルボキシル基と反応する化合物（ａ−２）の一つであるポリオールとの反応は、特に限定されないが、公知の技術［例えば、シー・イー・リッヒベルグ（Ｃ．  Ｅ．  Ｒｅｈｂｅｒｇ）ら、  「オーガニック・シンセシス・コレクティブ・ボリューム（Ｏｒｇ．  Ｓｙｎｔｈ．  Ｃｏｌｌｅｃｔｉｖｅ  Ｖｏｌｕｍｅ）」第ＩＩＩ巻、第４６頁（１９５５年）参照］を用いて、一般式（１）で表わされるマレイミド誘導体を合成することができる。
【００５２】
この反応は、常圧又は減圧下で、室温〜１５０℃の温度範囲で脱水しながら行ない、触媒を使用することが好ましい。触媒としては、例えば、硫酸、燐酸、メタスルホン酸、ベンゼンスルホン酸、ｐ−トルエンスルホン酸、強酸性陽イオン交換樹脂の如きの酸触媒、などが挙げられる。触媒の添加量は、全仕込量に対して０．０１〜１０重量％の範囲が好ましい。
【００５３】
また、この反応は、反応溶剤として、水と共沸する有機溶剤を用いることができる。そのような有機溶剤としては、例えば、トルエン、ベンゼン、酢酸ブチル、酢酸エチル、ジイソプロピルエーテル、ジブチルエーテル、などが挙げられる。
【００５４】
カルボキシル基を有するマレイミド化合物（ａ−１）と、カルボキシル基と反応する化合物（ａ−２）の一つであるポリエポキシドとの反応は、特に限定されないが、公知の技術を用いて、一般式（１）で表わされるマレイミド誘導体を合成することができる。
【００５５】
この反応は、室温〜１５０℃の温度範囲で行ない、触媒を使用することが望ましい。触媒としては、例えば、２−メチルイミダゾールの如きイミダゾール類、テトラメチルアンモニウムクロリド、トリメチルベンジルアンモニウムクロリド、テトラメチルアンモニウムブロミドの如き４級アンモニウム塩、トリメチルアミン、トリエチルアミン、ベンジルメチルアミン、トリブチルアミンの如きアミン類、トリフェニルホスフィン、トリシクロヘキシルホスフィンの如きホスフィン類、ジブチル錫ラウレートの如きラウリン酸エステル類、酢酸カリウム、第３リン酸カリウム、アクリル酸ナトリウム、メタクリル酸ナトリウムの如き塩基性アルカリ金属塩類、ナトリウムメチラート、カリウムエチラートの如きアルカリ金属アルコラート類や陰イオン交換樹脂、などが挙げられる。触媒の添加量は、全仕込量に対して１０〜１０，０００ｐｐｍの範囲が好ましい。
【００５６】
また、この反応では、反応溶剤として各種活性水素を含有しない有機溶剤を使用することができる。そのような有機溶剤としては、例えば、トルエン、エチルベンゼン、テトラリン、クメン、キシレンの如き芳香族炭化水素類；アセトン、メチルエチルケトン、メチルイソブチルケトン、シクロヘキサノンの如きケトン類；ギ酸エステル、酢酸メチル、酢酸エチル、酢酸ｎ−ブチルの如きエステル類、などが挙げられる。
【００５７】
ヒドロキシル基を有するマレイミド化合物（ｂ−１）と、カルボキシル基を有する化合物（ｂ−２）との反応は、特に限定されないが、公知の技術［例えば、シー・イー・リッヒベルグ（Ｃ．  Ｅ．  Ｒｅｈｂｅｒｇ）、「オーガニック・シンセシス・コレクティブ・ボリューム（Ｏｒｇ．  Ｓｙｎｔｈ．  Ｃｏｌｌｅｃｔｉｖｅ  Ｖｏｌｕｍｅ）」第ＩＩＩ巻、第４６頁（１９５５年）参照］を用いて、前記一般式（１）で表わされるマレイミド誘導体を合成することができる。
【００５８】
この反応は、常圧又は減圧下で、室温〜１５０℃の温度範囲で脱水しながら行ない、触媒を使用することが好ましい。触媒としては、例えば、硫酸、燐酸、メタスルホン酸、ベンゼンスルホン酸、ｐ−トルエンスルホン酸、強酸性陽イオン交換樹脂の如き酸触媒、などが挙げられる。触媒の添加量は、全仕込量に対して０．０１〜１０重量％の範囲が好ましい。
【００５９】
この際、反応溶剤として、水と共沸する有機溶剤を用いることができる。そのような有機溶剤としては、例えば、トルエン、ベンゼン、酢酸ブチル、酢酸エチル、ジイソプロピルエーテル、ジブチルエーテル、などが挙げられる。
【００６０】
また、上記いずれの反応においても、マレイミド基のラジカル重合を抑制する目的で、ラジカル重合禁止剤を使用することが望ましい。ラジカル重合禁止剤としては、例えば、ハイドロキノン、ｔｅｒｔ−ブチルハイドロキノン、メトキノン、２，４−ジメチル−６−ｔｅｒｔ−ブチルフェノール、カテコール、ｔｅｒｔ−ブチルカテコールの如きフェノール系化合物；フェノチアジン、ｐ−フェニレンジアミン、ジフェニルアミンの如きアミン類；ジメチルジチオカルバミン酸銅、ジエチルジチオカルバミン酸銅、ジブチルジチオカルバミン酸銅の如き銅錯体、などが挙げられる。これらの重合禁止剤は、単独で用いることも、２種以上の併用して用いることもできる。重合禁止剤の添加量は、全仕込量に対して１０〜１０，０００ｐｐｍの範囲が好ましい。
【００６１】
カルボキシル基と反応する化合物（ａ−２）として使用するポリオールとしては、例えば、ポリエチレングリコール、ポリプロピレングリコール、ポリブチレングリコール、ポリテトラメチレングリコールの如きポリアルキレングリコール類；エチレングリコール、プロパンジオール、プロピレングリコール、ブタンジオール、ブチレングリコール、ヘキサンジオール、ネオペンチルグリコール、グリセリン、トリメチロールプロパン、ペンタエリスリトール、ジグリセリン、ジトリメチロールプロパン、ジペンタエリスリトールの如きアルキレングリコール類のエチレンオキシド変性物、プロピレンオキシド変性物、ブチレンオキシド変性物、テトラヒドロフラン変性物、ε−カプロラクトン変性物、γ−ブチロラクトン変性物、δ−バレロラクトン変性物、メチルバレロラクトン変性物；
【００６２】
エチレンオキシドとプロピレンオキシドの共重合体、プロピレングリコールとテトラヒドロフランの共重合体、エチレングリコールとテトラヒドロフランの共重合体、ポリイソプレングリコール、水添ポリイソプレングリコール、ポリブタジエングリコール、水添ポリブタジエングリコールの如き炭化水素系ポリオール類；アジピン酸、ダイマー酸の如き脂肪族ジカルボン酸と、ネオペンチルグリコール、メチルペンタンジオールの如きポリオールとのエステル反応化物である脂肪族ポリエステルポリオール；ポリカーボネートポリオール類；アクリルポリオール類；ポリテトラメチレンヘキサグリセリルエーテル（ヘキサグリセリンのテトラヒドロフラン変性物）の如き多価水酸基化合物；上記の多価水酸基含有化合物の末端エーテル基のモノ及び多価水酸基含有化合物；上記の多価水酸基含有化合物と、フマル酸、イタコン酸、アジピン酸、セバシン酸、マレイン酸の如きジカルボン酸とのエステル化により得られる多価水酸基含有化合物；グリセリンの如き多価水酸基化合物と、動物、植物の脂肪酸エステルとのエステル交換反応により得られるモノグリセリドの如き多価水酸基含有化合物、などが挙げられるが、これらに限定されるものではなく、一分子中に２〜６個の水酸基を有するポリオールであれば、いずれも使用することができる。
【００６３】
カルボキシル基と反応する化合物（ａ−２）として使用するポリエポキシドとしては、例えば、（メチル）エピクロルヒドリンと、水添ビスフェノールＡ、水添ビスフェノールＦ、それらのエチレンオキシド、プロピレンオキシド変性物などとから合成されるエピクロルヒドリン変性水添ビスフェノール型のエポキシ樹脂；（ポリ）エチレングリコール、（ポリ）プロピレングリコール、（ポリ）ブチレングリコール、（ポリ）テトラメチレングリコール、ネオペンチルグリコールなどのグリコール類、それらのアルキレンオキシド変性物のポリグリシジルエーテル；トリメチロールプロパン、トリメチロールエタン、グリセリン、ジグリセリン、エリスリトール、ペンタエリスリトール、ソルビトール、１，４−ブタンジオール、１，６−ヘキサンジオールなどの脂肪族多価アルコール、それらのアルキレンオキシド変性物のグリシジルエーテル；アジピン酸、セバシン酸、マレイン酸、イタコン酸の如きカルボン酸のグリシジルエステル；多価アルコールと多価カルボン酸とのポリエステルポリオールのグリシジルエーテル；グリシジル（メタ）アクルレートやメチルグリシジル（メタ）アクリレートの共重合体；高級脂肪酸のグリシジルエステル、エポキシ化アマニ油、エポキシ化大豆油、エポキシ化ひまし油、エポキシ化ポリブタジエンの如き脂肪族エポキシ樹脂、などが挙げられる。
【００６４】
カルボキシル基を有する化合物（ｂ−２）として使用するエーテル結合及び／又はエステル結合を有するジ〜ヘキサ−カルボン酸としては、例えば、フマル酸、イタコン酸、アジピン酸、セバシン酸、マレイン酸、コハク酸、アジピン酸、ヘキサヒドロフタル酸、テトラヒドロフタル酸の如きジカルボン酸、又は上記ジカルボン酸と、上記ポリオールとをエステル化して得られる一般式（２）
【００６５】
【化６】
0003599160.tif 000006
【００６６】
（式中、Ｘ’はジカルボン酸残基、Ｙ’はポリオール残基を表わし、ｎは１〜５の整数を表わす。）
で表わされるポリカルボン酸などが挙げられるが、これらに限定されるものではない。
【００６７】
以上、説明した製法により、本発明の活性エネルギー線硬化性組成物に用いられる一般式（１）で表わされるマレイミド誘導体を得ることができるが、本発明に用いる化合物の製法は、これらに限定されるものではない。
【００６８】
本発明の一般式（１）で表わされるマレイミド誘導体を含有する活性エネルギー線硬化性組成物には、マレイミド基と共重合性を有する化合物を併用することもできる。そのようなマレイミド基と共重合性を有する化合物は、具体的には、種々の不飽和二重結合を有する化合物であり、そのような化合物としては、例えば、前記一般式（１）で表わされるマレイミド誘導体以外のマレイミド誘導体、（メタ）アクリロイル誘導体、（メタ）アクリルアミド誘導体、ビニルエーテル誘導体、カルボン酸ビニル誘導体、スチレン誘導体、不飽和ポリエステル、などが挙げられる。
【００６９】
一般式（１）で表わされるマレイミド誘導体以外のマレイミド誘導体としては、例えば、Ｎ−メチルマレイミド、Ｎ−エチルマレイミド、Ｎ−プロピルマレイミド、Ｎ−ｎ−ブチルマレイミド、Ｎ−ｔｅｒｔ−ブチルマレイミド、Ｎ−ペンチルマレイミド、Ｎ−ヘキシルマレイミド、Ｎ−ラウリルマレイミド、２−マレイミドエチル−エチルカーボネート、２−マレイミドエチル−イソプロピルカーボネート、Ｎ−エチル−（２−マレイミドエチル）カーバメートの如き単官能脂肪族マレイミド類；Ｎ−シクロヘキシルマレイミドの如き脂環式単官能マレイミド類；Ｎ−フェニルマレイミド、Ｎ−２−メチルフェニルマレイミド、Ｎ−２−エチルフェニルマレイミド、Ｎ−（２，６−ジエチルフェニル）マレイミド、Ｎ−２−クロロフェニルマレイミド、Ｎ−（４−ヒドロキシフェニル）マレイミド、の如き芳香族単官能マレイミド類；Ｎ，Ｎ’−メチレンビスマレイミド、Ｎ，Ｎ’−エチレンビスマレイミド、Ｎ，Ｎ’−トリメチレンビスマレイミド、Ｎ，Ｎ’−ヘキサメチレンビスマレイミド、Ｎ，Ｎ’−ドデカメチレンビスマレイミド、ポリプロピレングリコール−ビス（３−マレイミドプロピル）エーテル、テトラエチレングリコール−ビス（３−マレイミドプロピル）エーテル、ビス（２−マレイミドエチル）カーボネートの如き脂肪族ビスマレイミド類；
【００７０】
１，４−ジマレイミドシクロヘキサン、イソホロンビスウレタンビス（Ｎ−エチルマレイミド）の如き脂環式ビスマレイミド；Ｎ，Ｎ’−（４，４’−ジフェニルメタン）ビスマレイミド、Ｎ，Ｎ’−（４，４’−ジフェニルオキシ）ビスマレイミド、Ｎ，Ｎ’−ｐ−フェニレンビスマレイミド、Ｎ，Ｎ’−ｍ−フェニレンビスマレイミド、Ｎ，Ｎ’−２，４−トリレンビスマレイミド、Ｎ，Ｎ’−２，６−トリレンビスマレイミド、Ｎ，Ｎ’−〔４，４’−ビス（３，５−ジメチルフェニル）メタン〕ビスマレイミド、Ｎ，Ｎ’−〔４，４’−ビス（３，５−ジエチルフェニル）メタン〕ビスマレイミドの如き芳香族ビスマレイミド類；イソホロンジイソシアネート３モルにグリセリンのプロピレンオキシド変性物１モルを反応させて得られるトリスイソシアネートとヒドロキシエチルマレイミドとをウレタン化して得られるマレイミド誘導体、２，４−トリレンジイソシアネート２モルとポリテトラメチレングリコール１モルを反応して得られるジイソシアネートとヒドロキシメチルマレイミドとをウレタン化して得られるマレイミド誘導体等のヒドロキシマレイミドと種々の（ポリ）イソシアネートとをウレタン化して得られる（ポリ）ウレタン（ポリ）マレイミド誘導体、などが挙げられるが、これらに限定されるものではない。
【００７１】
本発明の活性エネルギー線硬化性組成物に併用可能なアクリロイルオキシ基又はメタアクリロイルオキシ基を有する化合物を大別すると、（Ａ−１）；（ポリ）エステル（メタ）アクリレート、（Ａ−２）；ウレタン（メタ）アクリレート、（Ａ−３）；エポキシ（メタ）アクリレート、（Ａ−４）；（ポリ）エーテル（メタ）アクリレート、（Ａ−５）；アルキル（メタ）アクリレート又はアルキレン（メタ）アクリレート、（Ａ−６）；芳香環を有する（メタ）アクリレート、（Ａ−７）；脂環構造を有する（メタ）アクリレート、などが挙げられるが、これらに限定されるものではない。
【００７２】
本発明の活性エネルギー線硬化性組成物に併用可能な（ポリ）エステル（メタ）アクリレート（Ａ−１）とは、主鎖にエステル結合を１つ以上有する（メタ）アクリレートの総称として、ウレタン（メタ）アクリレート（Ａ−２）とは、主鎖にウレタン結合を１つ以上有する（メタ）アクリレートの総称として、エポキシアクリレート（Ａ−３）とは、１官能以上のエポキシドと（メタ）アクリル酸を反応させて得られる（メタ）アクリレートの総称として、（ポリ）エーテル（メタ）アクリレート（Ａ−４）とは、主鎖にエーテル結合を１つ以上有する（メタ）アクリレートの総称として、アルキル（メタ）アクリレート又はアルキレン（メタ）アクリレート（Ａ−５）とは、主鎖が直鎖アルキル、分岐アルキル、直鎖アルキレン基又は分岐アルキレン基であり、側鎖又は末端にハロゲン原子及び／又は水酸基を有していてもよい（メタ）アクリレートの総称として、芳香環を有する（メタ）アクリレート（Ａ−６）とは、主鎖又は側鎖に芳香環を有する（メタ）アクリレートの総称として、脂環構造を有する（メタ）アクリレート（Ａ−７）とは、主鎖又は側鎖に、構成単位に酸素原子又は窒素原子を含んでいてもよい脂環構造を有する（メタ）アクリレートの総称として、それぞれ用いる。
【００７３】
本発明の活性エネルギー線硬化性組成物に併用可能な（ポリ）エステル（メタ）アクリレート（Ａ−１）としては、例えば、脂環式変性ネオペンチルグリコール（メタ）アクリレート（日本化薬株式会社製の「Ｒ−６２９」又は「Ｒ−６４４」）、カプロラクトン変性２−ヒドロキシエチル（メタ）アクリレート、エチレンオキシド及び／又はプロピレンオキシド変性フタル酸（メタ）アクリレート、エチレンオキシド変性コハク酸（メタ）アクリレート、カプロラクトン変性テトラヒドロフルフリル（メタ）アクリレートの如き単官能（ポリ）エステル（メタ）アクリレート類；ピバリン酸エステルネオペンチルグリコ−ルジ（メタ）アクリレ−ト、カプロラクトン変性ヒドロキシピバリン酸エステルネオペンチルグリコ−ルジ（メタ）アクリレ−ト、エピクロルヒドリン変性フタル酸ジ（メタ）アクリレート；トリメチロールプロパン又はグリセリン１モルに１モル以上のε−カプロラクトン、γ−ブチロラクトン、δ−バレロラクトン又はメチルバレロラクトン等の環状ラクトン化合物を付加して得たトリオールのモノ、ジ又はトリ（メタ）アクリレート；
【００７４】
ペンタエリスリトール又はジトリメチロールプロパン１モルに１モル以上のε−カプロラクトン、γ−ブチロラクトン、δ−バレロラクトン又はメチルバレロラクトン等の環状ラクトン化合物を付加して得たトリオールのモノ、ジ、トリ又はテトラ（メタ）アクリレート；ジペンタエリスリトール１モルに１モル以上のε−カプロラクトン、γ−ブチロラクトン、δ−バレロラクトン又はメチルバレロラクトンの如き環状ラクトン化合物を付加して得たトリオールのモノ、又はポリ（メタ）アクリレートのトリオール、テトラオール、ペンタオール又はヘキサオールの如き多価アルコールのモノ（メタ）アクリレート又はポリ（メタ）アクリレート；
【００７５】
（ポリ）エチレングリコール、（ポリ）プロピレングリコール、（ポリ）テトラメチレングリコール、（ポリ）ブチレングリコール、（ポリ）ペンタンジオール、（ポリ）メチルペンタンジオール、（ポリ）ヘキサンジオールの如きジオール成分と、マレイン酸、フマル酸、コハク酸、アジピン酸、フタル酸、ヘキサヒドロフタル酸、テトラヒドロフタル酸、イタコン酸、シトラコン酸、ヘット酸、ハイミック酸、クロレンディック酸、ダイマー酸、アルケニルコハク酸、セバチン酸、アゼライン酸、２，２，４−トリメチルアジピン酸、１，４−シクロヘキサンジカルボン酸、テレフタル酸、２−ナトリウムスルホテレフタル酸、２−カリウムスルホテレフタル酸、イソフタル酸、５−ナトリウムスルホイソフタル酸、５−カリウムスルホイソフタル酸、オルソフタル酸、４−スルホフタル酸、１，１０−デカメチレンジカルボン酸、ムコン酸、シュウ酸、マロン酸、グルタン酸、トリメリット酸、ピロメリット酸の如き多塩基酸からなるポリエステルポリオールの（メタ）アクリレート；前記ジオール成分と多塩基酸とε−カプロラクトン、γ−ブチロラクトン、δ−バレロラクトン又はメチルバレロラクトンからなる環状ラクトン変性ポリエステルジオールの（メタ）アクリレートの如き多官能（ポリ）エステル（メタ）アクリレート類、などが挙げられるが、これらに限定されるものではない。
【００７６】
本発明の活性エネルギー線硬化性組成物に併用可能なウレタン（メタ）アクリレート（Ａ−２）は、少なくとも一つの（メタ）アクリロイルオキシ基を有するヒドロキシ化合物（Ａ−２−１）とイソシアネート化合物（Ａ−２−２）との反応によって得られる（メタ）アクリレートの総称である。
【００７７】
少なくとも一つの（メタ）アクリロイルオキシ基を有するヒドロキシ化合物（Ａ−２−１）としては、例えば、２−ヒドロキシエチル（メタ）アクリレート、２−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、シクロヘキサンジメタノールモノ（メタ）アクリレート、ポリエチレングリコールモノ（メタ）アクリレート、ポリプロピレングリコールモノ（メタ）アクリレート、トリメチロールプロパンジ（メタ）アクリレート、トリメチロールエタンジ（メタ）アクリレート、ペンタエリスリトールトリ（メタ）アクリレートまたはグリシジル（メタ）アクリレート−（メタ）アクリル酸付加物、２−ヒドロキシ−３−フェノキシプロピル（メタ）アクリレートなど各種の水酸基を有する（メタ）アクリレート化合物と、上掲の水酸基を有する（メタ）アクリレート化合物とε−カプロラクトンとの開環反応物などが挙げられる。
【００７８】
イソシアネート化合物（Ａ−２−２）としては、例えば、ｐ−フェニレンジイソシアネート、ｍ−フェニレンジイソシアネート、ｐ−キシレンジイソシアネート、ｍ−キシレンジイソシアネート、２，４−トリレンジイソシアネート、２，６−トリレンジイソシアネート、４，４’−ジフェニルメタンジイソシアネート、３，３’−ジメチルジフェニル−４，４’−ジイソシアネート、３，３’−ジエチルジフェニル−４，４’−ジイソシアネート、ナフタレンジイソシアネートの如き芳香族ジイソシアネート類；イソホロンジイソシアネート、ヘキサメチレンジイソシアネート、４，４’−ジシクロヘキシルメタンジイソシアネート、水添キシレンジイソシアネート、ノルボルネンジイソシアネート、リジンジイソシアネートの如き脂肪族又は脂環構造のジイソシアネート類；イソシアネートモノマーの一種類以上のビュレット体又は、上記ジイソシアネート化合物を３量化したイソシアヌレート体の如きポリイソシアネート；上記イソシアネート化合物と各種ポリオール（Ａ−２−３）とのウレタン化反応によって得られるポリイソシアネート、などが挙げられる。
【００７９】
ポリイソシアネートを製造するために用いるポリオール（Ａ−２−３）としては、例えば、（ポリ）エチレングリコール、（ポリ）プロピレングリコール、（ポリ）ブチレングリコール、（ポリ）テトラメチレングリコールの如き（ポリ）アルキレングリコール類；エチレングリコール、プロパンジオール、プロピレングリコール、テトラメチレングリコール、ペンタメチレングリコール、ヘキサンジオール、ネオペンチルグリコール、グリセリン、トリメチロールプロパン、ペンタエリスリトール、ジグリセリン、ジトリメチロールプロパン、ジペンタエリスリトールの如きアルキレングリコール類の、エチレンオキシド変性物、プロピレンオキシド変性物、ブチレンオキシド変性物、テトラヒドロフラン変性物、ε−カプロラクトン変性物、γ−ブチロラクトン変性物、δ−バレロラクトン変性物、メチルバレロラクトン変性物等；
【００８０】
エチレンオキシドとプロピレンオキシドの共重合体、プロピレングリコールとテトラヒドロフランの共重合体、エチレングリコールとテトラヒドロフランの共重合体、ポリイソプレングリコール、水添ポリイソプレングリコール、ポリブタジエングリコール、水添ポリブタジエングリコールの如き炭化水素系ポリオール類；アジピン酸、ダイマー酸の如き脂肪族ジカルボン酸と、ネオペンチルグリコール、メチルペンタンジオールの如きポリオールとのエステル化反応物である脂肪族ポリエステルポリオール類；テレフタル酸の如き芳香族ジカルボン酸とネオペンチルグリコールの如きポリオールとのエステル化反応物である芳香族ポリエステルポリオール類；ポリカーボネートポリオール類；アクリルポリオール類；ポリテトラメチレンヘキサグリセリルエーテル（ヘキサグリセリンのテトラヒドロフラン変性物）の如き多価水酸基化合物；上記の多価水酸基含有化合物の末端エーテル基のモノ及び多価水酸基含有化合物；上記の多価水酸基含有化合物と、フマル酸、フタル酸、イソフタル酸、イタコン酸、アジピン酸、セバシン酸、マレイン酸の如きジカルボン酸とのエステル化により得られる多価水酸基含有化合物；グリセリンの如き多価水酸基化合物と、動物、植物の脂肪酸エステルとのエステル交換反応により得られるモノグリセリドの如き多価水酸基含有化合物、などが挙げられるが、これらに限定されるものではない。
【００８１】
本発明の活性エネルギー線硬化性組成物に併用可能なエポキシ（メタ）アクリレート（Ａ−３）は、１官能以上のエポキシドと（メタ）アクリル酸とを反応させて得られる（メタ）アクリレートの総称である。エポキシ（メタ）アクリレートの原料となるエポキシド（Ａ−３−１）としては、例えば、（メチル）エピクロルヒドリンと、水添ビスフェノールＡ、水添ビスフェノールＳ、水添ビスフェノールＦ、それらのエチレンオキシド、プロピレンオキシド変性物などから合成されるエピクロルヒドリン変性水添ビスフェノール型エポキシ樹脂；３，４−エポキシシクロヘキシルメチル−３，４−エポキシシクロヘキサンカルボキシレート、ビス−（３，４−エポキシシクロヘキシル）アジペートの如き脂環式エポキシ樹脂；トリグリシジルイソシアヌレートの如きヘテロ環含有のエポキシ樹脂等の脂環式エポキシド；
【００８２】
（メチル）エピクロルヒドリンと、ビスフェノールＡ、ビスフェノールＳ、ビスフェノールＦ、それらのエチレンオキシド、プロピレンオキシド変性物などから合成されるエピクロルヒドリン変性ビスフェノール型のエポキシ樹脂；フェノールノボラック型エポキシ樹脂；クレゾールノボラック型エポキシ樹脂；ジシクロペンタジエンと各種フェノール類と反応させて得られる各種ジシクロペンタジエン変性フェノール樹脂のエポキシ化物；２，２’，６，６’−テトラメチルビフェノールのエポキシ化物、フェニルグリシジルエーテルの如き芳香族エポキシド；
【００８３】
（ポリ）エチレングリコール、（ポリ）プロピレングリコール、（ポリ）ブチレングリコール、（ポリ）テトラメチレングリコール、ネオペンチルグリコールなどのグリコール類の（ポリ）グリシジルエーテル；グリコール類のアルキレンオキシド変性物の（ポリ）グリシジルエーテル；トリメチロールプロパン、トリメチロールエタン、グリセリン、ジグリセリン、エリスリトール、ペンタエリスリトール、ソルビトール、１，４−ブタンジオール、１，６−ヘキサンジオールの如き脂肪族多価アルコールの（ポリ）グリシジルエーテル；脂肪族多価アルコールのアルキレンオキシド変性物の（ポリ）グリシジルエーテル、等のアルキレン型エポキシド；
【００８４】
アジピン酸、セバシン酸、マレイン酸、イタコン酸のなどのカルボン酸のグリシジルエステル、多価アルコールと多価カルボン酸とのポリエステルポリオールのグリシジルエーテル；グリシジル（メタ）アクルレート、メチルグリシジル（メタ）アクリレートの共重合体；高級脂肪酸のグリシジルエステル、エポキシ化アマニ油、エポキシ化大豆油、エポキシ化ひまし油、エポキシ化ポリブタジエンの如き脂肪族エポキシ樹脂、などが挙げられるが、これに限定されるものではない。
【００８５】
本発明の活性エネルギー線硬化性組成物に併用可能な（ポリ）エーテル（メタ）アクリレート（Ａ−４）としては、例えば、ブトキシエチル（メタ）アクリレート、ブトキシトリエチレングリコール（メタ）アクリレート、エピクロルヒドリン変性ブチル（メタ）アクリレート、ジシクロペンテニロキシエチル（メタ）アクリレート、２−エトキシエチル（メタ）アクリレート、エチルカルビトール（メタ）アクリレート、２−メトキシ（ポリ）エチレングリコール（メタ）アクリレート、メトキシ（ポリ）プロピレングリコール（メタ）アクリレート、ノニルフェノキシポリエチレングリコール（メタ）アクリレート、ノニルフェノキシポリプロピレングリコール（メタ）アクリレート、フェノキシヒドロキシプロピル（メタ）アクリレート、フェノキシ（ポリ）エチレングリコール（メタ）アクリレート、ポリエチレングリコールモノ（メタ）アクリレート、ポリプロピレングリコールモノ（メタ）アクリレート、ポリエチレングリコール／ポリプロピレングリコールモノ（メタ）アクリレートの如き単官能（ポリ）エーテル（メタ）アクリレート類；
【００８６】
ポリエチレングリコールジ（メタ）アクリレート、ポリプロピレングリコールジ（メタ）アクリレート、ポリブチレングリコールジ（メタ）アクリレート、ポリテトラメチレングリコールジ（メタ）アクリレートの如きアルキレングリコールジ（メタ）アクリレート類；エチレンオキシドとプロピレンオキシドの共重合体、プロピレングリコールとテトラヒドロフランの共重合体、エチレングリコールとテトラヒドロフランの共重合体、ポリイソプレングリコール、水添ポリイソプレングリコール、ポリブタジエングリコール、水添ポリブタジエングリコールの如き炭化水素系ポリオール類、ポリテトラメチレンヘキサグリセリルエーテル（ヘキサグリセリンのテトラヒドロフラン変性物）の如き多価水酸基化合物と、（メタ）アクリル酸から誘導される多官能（メタ）アクリレート類；ネオペンチルグリコール１モルに１モル以上のエチレンオキシド、プロピレンオキシド、ブチレンオキシド及び／又はテトラヒドロフランの如き環状エーテルを付加して得たジオールのジ（メタ）アクリレート；
【００８７】
ビスフェノールＡ、ビスフェノールＦ、ビスフェノールＳの如きビスフェノール類のアルキレンオキシド変性体のジ（メタ）アクリレート；水添ビスフェノールＡ、水添ビスフェノールＦ、水添ビスフェノールＳ等の水添ビスフェノール類のアルキレンオキシド変性体のジ（メタ）アクリレート；トリスフェノール類のアルキレンオキシド変性体のジ（メタ）アクリレート；水添トリスフェノール類のアルキレンオキシド変性体のジ（メタ）アクリレート；ｐ，ｐ’−ビフェノール類のアルキレンオキシド変性体のジ（メタ）アクリレート；水添ビフェノール類のアルキレンオキシド変性体のジ（メタ）アクリレート；ｐ，ｐ’−ジヒドロキシベンゾフェノン類のアルキレンオキシド変性体のジ（メタ）アクリレート；トリメチロールプロパン又はグリセリン１モルに１モル以上のエチレンオキシド、プロピレンオキシド、ブチレンオキシド及び／又はテトラヒドロフランの如き環状エーテル化合物を付加して得たトリオールのモノ、ジ又はトリ（メタ）アクリレート；
【００８８】
ペンタエリスリトール又はジトリメチロールプロパン１モルに１モル以上のエチレンオキシド、プロピレンオキシド、ブチレンオキシド及び／又はテトラヒドロフランの如き環状エーテル化合物を付加して得たトリオールのモノ、ジ、トリ又はテトラ（メタ）アクリレート；ジペンタエリスリトール１モルに１モル以上のエチレンオキシド、プロピレンオキシド、ブチレンオキシド及び／又はテトラヒドロフランの如き環状エーテル化合物を付加して得たトリオールのモノ又はポリ（メタ）アクリレートのトリオール、テトラオール、ペンタオール、ヘキサオールの如き多価アルコールの単官能（ポリ）エーテル（メタ）アクリレート又は多官能（ポリ）エーテル（メタ）アクリレート類、などが挙げられるが、これらに限定されるものではない。
【００８９】
本発明の活性エネルギー線硬化性組成物に併用可能なアルキル（メタ）アクリレート又はアルキレン（メタ）アクリレート（Ａ−５）としては、例えば、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ペンチル（メタ）アクリレート、イソペンチル（メタ）アクリレート、ネオペンチル（メタ）アクリレート、ヘキシル（メタ）アクリレート、ヘプチル（メタ）アクリレート、２−エチルヘキシル（メタ）アクリレート、オクチル（メタ）アクリレート、イソオクチル（メタ）アクリレート、ノニル（メタ）アクリレート、デシル（メタ）アクリレート、ドデシル（メタ）アクリレート、トリデシル（メタ）アクリレート、ペンタデシル（メタ）アクリレート、ミリスチル（メタ）アクリレート、パルミチル（メタ）アクリレート、ステアリル（メタ）アクリレート、ネリル（メタ）アクリレート、ゲラニル（メタ）アクリレート、ファルネシル（メタ）アクリレート、ヘキサデシル（メタ）アクリレート、オクタデシル（メタ）アクリレート、ドコシル（メタ）アクリレート、トランス−２−ヘキセン（メタ）アクリレートの如き単官能（メタ）アクリレート類；
【００９０】
エチレングリコールジ（メタ）アクリレート、プロピレングリコールジ（メタ）アクリレート、１，２−ブチレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、２−メチル−１，８−オクタンジオールジ（メタ）アクリレート、１，９−ノナンジオールジ（メタ）アクリレート、１，１０−デカンジオールジ（メタ）アクリレートの炭化水素ジオールのジ（メタ）アクリレート類；
【００９１】
トリメチロールプロパンのモノ（メタ）アクリレート、ジ（メタ）アクリレート又はトリ（メタ）アクリレート（以下、ジ、トリ、テトラ等の多官能の総称として「ポリ」を用いる。）、グリセリンのモノ（メタ）アクリレート又はポリ（メタ）アクリレート、ペンタエリスリトールのモノ（メタ）アクリレート又はポリ（メタ）アクリレート、ジトリメチロールプロパンのモノ（メタ）アクリレート又はポリ（メタ）アクリレート、ジペンタエリスリトールのモノ（メタ）アクリレート又はポリ（メタ）アクリレートのトリオール、テトラオール、ヘキサオールの如き多価アルコールのモノ（メタ）アクリレート又はポリ（メタ）アクリレート類；
【００９２】
２−ヒドロキシエチル（メタ）アクリレート、２−ヒドロキシプロピル（メタ）アクリレート、４−ヒドロキシブチル（メタ）アクリレート、３−クロロ−２−ヒドロキシエチル（メタ）アクリレートの如き水酸基含有（メタ）アクリレート類；２，３−ジブロモプロピル（メタ）アクリレート、トリブロモフェニル（メタ）アクリレート、エチレンオキシド変性トリブロモフェニル（メタ）アクリレート、エチレンオキシド変性テトラブロモビスフェノールＡジ（メタ）アクリレートの如き臭素原子を持つ（メタ）アクリレート；
【００９３】
トリフルオロエチル（メタ）アクリレート、ペンタフルオロプロピル（メタ）アクリレート、テトラフルオロプロピル（メタ）アクリレート、オクタフルオロペンチル（メタ）アクリレート、ドデカフルオロヘプチル（メタ）アクリレート、ヘキサデカフルオロノニル（メタ）アクリレート、ヘキサフルオロブチル（メタ）アクリレート、３−パーフルオロブチル−２−ヒドロキシプロピル（メタ）アクリレート、３−パーフルオロヘキシル−２−ヒドロキシプロピル（メタ）アクリレート、３−パーフルオロオクチル−２−ヒドロキシプロピル（メタ）アクリレート、３−（パーフルオロ−５−メチルヘキシル）−２−ヒドロキシプロピル（メタ）アクリレート、３−（パーフルオロ−７−メチルオクチル）−２−ヒドロキシプロピル（メタ）アクリレート、３−（パーフルオロ−８−メチルデシル）−２−ヒドロキシプロピル（メタ）アクリレートの如きフッ素原子を有する（メタ）アクリレート類、などが挙げられるが、これらに限定されるものではない。
【００９４】
本発明の活性エネルギー線硬化性組成物に併用可能な芳香環を有する（メタ）アクリレート（Ａ−６）としては、例えば、フェニル（メタ）アクリレート、ベンジルアクリレートの如き単官能（メタ）アクリレート類；ビスフェノールＡジアクリレート、ビスフェノールＦジアクリレート、ビスフェノールＳジアクリレートの如きジアクリレート類、などが挙げられるが、これらに限定されるものではない。
【００９５】
本発明の活性エネルギー線硬化性組成物に併用可能な脂環構造を有する（メタ）アクリレート（Ａ−７）としては、例えば、シクロヘキシル（メタ）アクリレート、シクロペンチル（メタ）アクリレート、シクロヘプチル（メタ）アクリレート、ビシクロヘプチル（メタ）アクリレート、イソボルニル（メタ）アクリレート、ビシクロペンチルジ（メタ）アクリレート、トリシクロデシル（メタ）アクリレート、ビシクロペンテニル（メタ）アクリレート、ノルボルニル（メタ）アクリレート、ビシクロオクチル（メタ）アクリレート、トリシクロヘプチル（メタ）アクリレート、コレステロイド骨格置換（メタ）アクリレートの如き脂環構造を有する単官能（メタ）アクリレート類；水添ビスフェノールＡ、水添ビスフェノールＦ、水添ビスフェノールＳの如き水添ビスフェノール類のジ（メタ）アクリレート、水添トリスフェノール類のジ（メタ）アクリレート、水添ｐ，ｐ’−ビフェノール類のジ（メタ）アクリレート；「カヤラッドＲ６８４」（日本化薬株式会社製）の如きジシクロペンタン系ジ（メタ）アクリレート、トリシクロデカンジメチロールジ（メタ）アクリレート、ビスフェノールフルオレンジヒドロキシ（メタ）アクリレートの如き環状構造を持つ多官能（メタ）アクリレート類；テトラヒドロフルフリル（メタ）アクリレート、モルフォリノエチル（メタ）アクリレートの如き構造中に酸素原子及び／又は窒素原子を有する脂環式アクリレート、などが挙げられるが、これに限定されるものではない。
【００９６】
また、本発明の活性エネルギー線硬化性組成物に併用可能なアクリロイル基又はメタクリロイル基を有する化合物としては、上記した化合物の他に、例えば、（メタ）アクリル酸ポリマーとグリシジル（メタ）アクリレートとの反応物又はグリシジル（メタ）アクリレートポリマーと（メタ）アクリル酸との反応物の如きポリ（メタ）アクリル（メタ）アクリレート；ジメチルアミノエチル（メタ）アクリレートの如きアミノ基を有する（メタ）アクリレート；トリス（（メタ）アクリロキシエチル）イソシアヌレートの如きイソシアヌル（メタ）アクリレート；ヘキサキス［（（メタ）アクリロイルオキシエチル）シクロトリフォスファゼン］の如きフォスファゼン（メタ）アクリレート；ポリシロキサン骨格を有する（メタ）アクリレート；ポリブタジエン（メタ）アクリレート；メラミン（メタ）アクリレートなども使用可能である。これらのアクリロイル基又はメタクリロイル基を有する化合物の中でも、一分子中に１〜６個のアクリロイル基又はメタクリロイル基を有する化合物が好ましい。
【００９７】
本発明の活性エネルギー線硬化性組成物に併用可能な（メタ）アクリルアミド誘導体としては、例えば、Ｎ−イソプロピル（メタ）アクリルアミドの如き単官能（メタ）アクリルアミド類、メチレンビス（メタ）アクリルアミドの如き多官能（メタ）アクリルアミド類が挙げられる。
【００９８】
次に、本発明の活性エネルギー線硬化性組成物に併用可能なビニルエーテル基を有する化合物を大別すると、（Ｂ−１）：他末端がハロゲン原子、水酸基又はアミノ基で置換されていても良いアルキルビニルエーテル、（Ｂ−２）：他末端がハロゲン原子、水酸基又はアミノ基で置換されていても良いシクロアルキルビニルエーテル、（Ｂ−３）：ビニルエーテル基がアルキレン基と結合し、さらに置換基を有していても良いアルキル基、シクロアルキル基及び芳香族基から成る群から選ばれる少なくとも一つの基と、エーテル結合、ウレタン結合及びエステル結合から成る群から選ばれる少なくとも一つの結合を介して結合している構造を有するモノビニルエーテル、ジビニルエーテル及びポリビニルエーテル、などが挙げられるが、これらに限定されるものではない。
【００９９】
本発明の活性エネルギー線硬化性組成物に併用可能なアルキルビニルエーテル（Ｂ−１）としては、例えば、メチルビニルエーテル、ヒドロキシメチルビニルエーテル、クロロメチルビニルエーテル、エチルビニルエーテル、２−ヒドロキシエチルビニルエーテル、２−クロロエチルビニルエーテル、ジエチルアミノエチルビニルエーテル、プロピルビニルエーテル、３−ヒドロキシプロピルビニルエーテル、２−ヒドロキシプロピルビニルエーテル、３−クロロプロピルビニルエーテル、３−アミノプロピルビニルエーテル、イソプロピルビニルエーテル、ブチルビニルエーテル、４−ヒドロキシブチルビニルエーテル、イソブチルビニルエーテル、４−アミノブチルビニルエーテル、ペンチルビニルエーテル、イソペンチルビニルエーテル、ヘキシルビニルエーテル、１，６−ヘキサンジオールモノビニルエーテル、ヘプチルビニルエーテル、２−エチルヘキシルビニルエーテル、オクチルビニルエーテル、イソオクチルビニルエーテル、ノニルビニルエーテル、イソノニルビニルエーテル、デシルビニルエーテル、イソデシルビニルエーテル、ドデシルビニルエーテル、イソドデシルビニルエーテル、トリデシルビニルエーテル、イソトリデシルビニルエーテル、ペンタデシルビニルエーテル、イソペンタデシルビニルエーテル、ヘキサデシルビニルエーテル、オクタデシルビニルエーテル、メチレングリコールジビニルエーテル、エチレングリコールジビニルエーテル、プロピレングリコールジビニルエーテル、１，４−ブタンジオールジビニルエーテル、１，６−ヘキサンジオールジビニルエーテル、シクロヘキサンジオールジビニルエーテル、トリメチロールプロパントリビニルエーテル、ペンタエリスリトールテトラビニルエーテル、などが挙げられるが、これらに限定されるものではない。
【０１００】
本発明の活性エネルギー線硬化性組成物に併用可能なシクロアルキルビニルエーテル（Ｂ−２）としては、例えば、シクロプロピルビニルエーテル、２−ヒドロキシシクロプロピルビニルエーテル、２−クロロシクロプロピルビニルエーテル、シクロプロピルメチルビニルエーテル、シクロブチルビニルエーテル、３−ヒドロキシシクロブチルビニルエーテル、３−クロロシクロブチルビニルエーテル、シクロブチルメチルビニルエーテル、シクロペンチルビニルエーテル、３−ヒドロキシシクロペンチルビニルエーテル、３−クロロシクロペンチルビニルエーテル、シクロペンチルメチルビニルエーテル、シクロヘキシルビニルエーテル、４−ヒドロキシシクロへキシルビニルエーテル、シクロヘキシルメチルビニルエーテル、４−アミノシクロヘキシルビニルエーテル、シクロヘキサンジオールモノビニルエーテル、シクロヘキサンジメタノールモノビニルエーテル、シクロヘキサンジメタノールジビニルエーテルなどが挙げられるが、これらに限定されるものではない。
【０１０１】
本発明の活性エネルギー線硬化性組成物に併用可能なビニルエーテル基がアルキレン基と結合し、さらに置換基を有していても良いアルキル基、シクロアルキル環及び芳香族環から成る群から選ばれる少なくとも一つと、エーテル結合、ウレタン結合及びエステル結合から成る群から選ばれる少なくとも一つの結合を介して結合している構造を有するモノビニルエーテル、ジビニルエーテル及びポリビニルエーテル（Ｂ−３）のうち、
【０１０２】
（Ｂ−３−１）エーテル結合を有する化合物としては、例えば、エチレングリコールメチルビニルエーテル、ジエチレングリコールモノビニルエーテル、ジエチレングリコールメチルビニルエーテル、ジエチレングリコールジビニルエーテル、トリエチレングリコールモノビニルエーテル、トリエチレングリコールメチルビニルエーテル、トリエチレングリコールジビニルエーテル、ポリエチレングリコールモノビニルエーテル、ポリエチレングリコールメチルビニルエーテル、ポリエチレングリコールジビニルエーテル、プロピレングリコールメチルビニルエーテル、ジプロピレングリコールモノビニルエーテル、ジプロピレングリコールメチルビニルエーテル、ジプロピレングリコールジビニルエーテル、トリプロピレングリコールモノビニルエーテル、トリプロピレングリコールメチルビニルエーテル、トリプロピレングリコールジビニルエーテル、ポリプロピレングリコールモノビニルエーテル、ポリプロピレングリコールメチルビニルエーテル、ポリプロピレングリコールジビニルエーテル、
【０１０３】
テトラメチレングリコールメチルビニルエーテル、ジ（テトラメチレングリコール）モノビニルエーテル、ジ（テトラメチレングリコール）メチルビニルエーテル、ジ（テトラメチレングリコール）ジビニルエーテル、トリ（テトラメチレングリコール）モノビニルエーテル、トリ（テトラメチレングリコール）メチルビニルエーテル、トリ（テトラメチレングリコール）ジビニルエーテル、ポリ（テトラメチレングリコール）モノビニルエーテル、ポリ（テトラメチレングリコール）メチルビニルエーテル、ポリ（テトラメチレングリコール）ジビニルエーテル、１，６−ヘキサンジオールメチルビニルエーテル、ジ（ヘキサメチレングリコール）モノビニルエーテル、ジ（ヘキサメチレングリコール）メチルビニルエーテル、ジ（ヘキサメチレングリコール）ジビニルエーテル、トリ（ヘキサメチレングリコール）モノビニルエーテル、トリ（ヘキサメチレングリコール）メチルビニルエーテル、トリ（ヘキサメチレングリコール）ジビニルエーテル、ポリ（ヘキサメチレングリコール）モノビニルエーテル、ポリ（ヘキサメチレングリコール）メチルビニルエーテル、ポリ（ヘキサメチレングリコール）ジビニルエーテル等が挙げられる。
【０１０４】
上記（Ｂ−３）に分類されるビニルエーテル基を有する化合物のうち、（Ｂ−３−２）ウレタン結合を有する化合物は、（ａ）一分子中に少なくとも１個の水酸基を有する（ポリ）アルキレングリコールのモノビニルエーテルと（ｂ）一分子中に少なくとも１個のイソシアネート基を有する化合物のウレタン化反応によって得ることができる。
【０１０５】
これらのうち、一分子中に少なくとも１個の水酸基を有する（ポリ）アルキレングリコールのモノビニルエーテル（ａ）としては、例えば、２−ヒドロキシエチルビニルエーテル、ジエチレングリコールモノビニルエーテル、ポリエチレングリコールモノビニルエーテル、３−ヒドロキシプロピルビニルエーテル、２−ヒドロキシ−２−メチルエチルビニルエーテル、ジプロピレングリコールモノビニルエーテル、ポリプロピレングリコールモノビニルエーテル、４−ヒドロキシブチルビニルエーテル、１，６−ヘキサンジオールモノビニルエーテル、などが挙げられる。
【０１０６】
一方、一分子中に少なくとも１個のイソシアネート基を有する化合物（ｂ）としては、例えば、ｍ−イソプロペニル−α，α−ジメチルベンジルイソシアネート、ｐ−フェニレンジイソシアネート、ｍ−フェニレンジイソシアネート、ｐ−キシレンジイソシアネート、ｍ−キシレンジイソシアネート、、２，４−トリレンジイソシアネート、２，６−トリレンジイソシアネート、４，４’−ジフェニルメタンジイソシアネート、３，３’−ジメチルジフェニル−４，４’−ジイソシアネート、３，３’−ジエチルジフェニル−４，４’−ジイソシアネート、ナフタレンジイソシアネートの如き芳香族イソシアネート類、また、プロピルイソシアネート、イソホロンジイソシアネート、ヘキサメチレンジイソシアネート、４，４’−ジシクロヘキシルメタンジイソシアネート、水添キシレンジイソシアネート、ノルボルネンジイソシアネート、リジンジイソシアネートの如き脂肪族、脂環族のイソシアネート、などが挙げられる。
【０１０７】
また、これらのイソシアネートモノマーの一種類以上の二量体、又は、三量体の如きポリイソシアネート原料も使用可能であり、更に上記イソシアネート化合物のうち一分子中に２個以上のイソシアネート基を有するものと各種アルコール類とのウレタン化反応によって得られるアダクト体も使用することができる。
【０１０８】
このアダクト体で使用する各種アルコール類としては、一分子中に少なくとも１個の水酸基を持つものが使用できる。その分子量に特に制限はないが、望ましくは平均分子量１００，０００以下のものである。そのようなアルコール類としては、例えば、メタノール、エタノール、プロパノール、イソプロパノール、ブタノール、イソブタノール、エチレングリコール、１，３−プロピレングリコール、１，２−プロピレングリコール、ジエチレングリコール、ジプロピレングリコール、ネオペンチルグリコール、１，３−ブタンジオール、１，４−ブタンジオール、１，６−ヘキサンジオール、１，９−ノナンジオール、１，１０−デカンジオール、２，２，４−トリメチル−１，３−ペンタンジオール、３−メチル−１，５−ペンタンジオール、ジクロロネオペンチルグリコール、ジブロモネオペンチルグリコール、ヒドロキシピバリン酸ネオペンチルグリコールエステル、シクロヘキサンジメチロール、１，４−シクロヘキサンジオール、スピログリコール、トリシクロデカンジメチロール、水添ビスフェノールＡ、エチレンオキシド付加ビスフェノ−ルＡ、プロピレンオキシド付加ビスフェノ−ルＡ、ジメチロールプロピオン酸、ジメチロールブタン酸、トリメチロールエタン、トリメチロールプロパン、グリセリン、３−メチルペンタン−１，３，５−トリオール、トリス（２−ヒドロキシエチル）イソシアヌレ−ト、などが挙げられる。
【０１０９】
このアダクト体で使用するアルコール類としては、ポリエステルポリオール、ポリエーテルポリオール、ポリカーボネートポリオールなども使用できる。
【０１１０】
これらのアルコール類は、単独で使用することもでき、２種以上を併用して使用することもできる。
【０１１１】
アダクト体で使用するポリエステルポリオールとしては、上述のポリオール成分とカルボン酸との反応によって得られるポリエステルポリオールも使用可能である。カルボン酸としては、公知慣用の各種のカルボン酸、又はそれらの酸無水物が使用できる。そのようなカルボン酸としては、例えば、マレイン酸、フマル酸、イタコン酸、シトラコン酸、テトラヒドロフタル酸、ヘット酸、ハイミック酸、クロレンディック酸、ダイマー酸、アジピン酸、こはく酸、アルケニルこはく酸、セバチン酸、アゼライン酸、２，２，４−トリメチルアジピン酸、１，４−シクロヘキサンジカルボン酸、テレフタル酸、２−ナトリウムスルホテレフタル酸、２−カリウムスルホテレフタル酸、イソフタル酸、５−ナトリウムスルホイソフタル酸、５−カリウムスルホイソフタル酸、５−ナトリウム−スルホイソフタル酸のジメチル−ないしはジエチルエステルの如き５−ナトリウム−スルホイソフタル酸のジ−低級アルキルエステル類、オルソフタル酸、４−スルホフタル酸、１，１０−デカメチレンジカルボン酸、ムコン酸、しゅう酸、マロン酸、グルタル酸、トリメリット酸、ヘキサヒドロフタル酸、テトラブロモフタル酸、メチルシクロヘキセントリカルボン酸もしくはピロメリット酸、又はこれらの酸無水物やメタノール、エタノールの如きアルコールとのエステル化合物、などが挙げられる。また、ε−カプロラクトンと上述のポリオール成分との開環反応によって得られるラクトンポリオールも使用可能である。
【０１１２】
アダクト体で使用するポリエーテルポリオールとしては、公知慣用のものが使用できる。そのようなポリエーテルポリオールとしては、例えば、ポリテトラメチレングリコール、プロピレンオキシド変性ポリテトラメチレングリコール、エチレンオキシド変性ポリテトラメチレングリコール、ポリプロピレングリコール、ポリエチレングリコールの如きエーテルグリコール、３官能以上のポリオールを開始剤として環状エーテルを開環重合してできるポリエーテルポリオール、などが挙げられるが、ここに例示のものに限定されるものではない。
【０１１３】
アダクト体で使用するポリカーボネートポリオールは、（ｃ）カーボネートと（ｄ）各種ポリオールとのエステル交換反応によって得ることができる。ここで用いることができるカーボネート（ｃ）としては、例えば、ジフェニルカーボネート、ビスクロロフェニルカーボネート、ジナフチルカーボネート、フェニル−トリル−カーボネート、フェニル−クロロフェニル−カーボネートもしくは２−トリル−４−トリル−カーボネート；ジメチルカーボネートもしくはジエチルカーボネートのようなジアリール−ないしはジアルキルカーボネート等が挙げられるが、これらに限定されるものではない。また、ここで用いることができるポリオール（ｄ）としては、上掲のアルコール、ポリオール、ポリエステルポリオール又はポリエーテルポリオール等が挙げられる。
【０１１４】
上記（Ｂ−３）に分類されるビニルエーテル基を有する化合物のうち、（Ｂ−３−３）エステル結合を有する化合物は、（ｅ）一分子中に少なくとも１個の水酸基を有するアルキレングリコールのモノビニルエーテルと（ｆ）一分子中に少なくとも１個のカルボキシル基を有する化合物のエステル化反応によって得ることができる。
【０１１５】
一分子中に少なくとも１個の水酸基を有するアルキレングリコールのモノビニルエーテル（ｅ）としては、上記のウレタン結合を有する化合物の（ａ）成分として上述したようなものが挙げられる。
【０１１６】
一分子中に少なくとも１個のカルボキシル基を有する化合物（ｆ）としては、公知のカルボン酸及びその酸無水物を用いることができる。このような化合物としては、例えば、ギ酸、酢酸、プロピオン酸、吉草酸、安息香酸、マレイン酸、フマル酸、イタコン酸、シトラコン酸、テトラヒドロフタル酸、ヘット酸、ハイミック酸、クロレンディック酸、ダイマー酸、アジピン酸、こはく酸、アルケニルこはく酸、セバチン酸、アゼライン酸、２，２，４−トリメチルアジピン酸、１，４−シクロヘキサンジカルボン酸、テレフタル酸、２−ナトリウムスルホテレフタル酸、２−カリウムスルホテレフタル酸、イソフタル酸、５−ナトリウムスルホイソフタル酸、５−カリウムスルホイソフタル酸；５−ナトリウム−スルホイソフタル酸のジメチル−ないしはジエチルエステルの如き５−ナトリウム−スルホイソフタル酸のジ−低級アルキルエステル類、オルソフタル酸、４−スルホフタル酸、１，１０−デカメチレンジカルボン酸、ムコン酸、しゅう酸、マロン酸、グルタル酸、トリメリット酸、ヘキサヒドロフタル酸、テトラブロモフタル酸、メチルシクロヘキセントリカルボン酸もしくはピロメリット酸、又はこれらの酸無水物、などが挙げられる。更に、これらのカルボン酸のうち、一分子中に２個以上のカルボキシル基を有する化合物と上記のウレタン結合を有する化合物の（ｂ）成分として挙げたイソシアネートのアダクト体として用いた各種アルコール類との反応によって得られるカルボン酸を用いることもできる。
【０１１７】
本発明の活性エネルギー線硬化性組成物に併用可能なカルボン酸ビニル誘導体としては、例えば、酢酸ビニル、ケイ皮酸ビニルなどが挙げられる。また、スチレン誘導体としては、例えば、スチレン、ジビニルスチレンなどが挙げられる。
【０１１８】
本発明の活性エネルギー線硬化性組成物に併用可能な不飽和ポリエステルとしては、例えば、ジメチルマレート、ジエチルマレートの如きマレイン酸エステル類、ジメチルフマレート、ジエチルフマレートの如きフマル酸エステル類、マレイン酸、フマル酸の如き多価不飽和カルボン酸と多価アルコールとのエステル化反応物が挙げられる。
【０１１９】
本発明の活性エネルギー線硬化性組成物に併用可能な硬化性化合物は、上記した化合物に限定されるものではなく、一般式（１）で表わされるマレイミド誘導体のマレイミド基と共重合性を有する化合物であれば、その１種類又は複数種の化合物を、特に制限なく、併用することができる。
【０１２０】
本発明の一般式（１）で表わされるマレイミド誘導体を含有する活性エネルギー線硬化性組成物に、一般式（１）で表わされるマレイミド誘導体以外のマレイミド誘導体を併用する場合、併用割合には特に制限はないが、当該組成物中の全重量の９５重量％以下が好ましく、特に９０重量％以下が特に好ましい。
【０１２１】
本発明の一般式（１）で表わされるマレイミド誘導体を含有する活性エネルギー線硬化性組成物にアクリロイルオキシ基又はメタクリロイルオキシ基を有する化合物を併用する場合、併用割合には特に制限がないが、アクリロイルオキシ基又はメタクリロイルオキシ基を有する化合物１００重量部に対して、一般式（１）で表わされるマレイミド誘導体を５重量部以上となる割合で用いることが好ましく、２０重量部以上となる割合で用いることが、硬化速度の点から特に好ましい。
【０１２２】
本発明の一般式（１）で表わされるマレイミド誘導体を含有する活性エネルギー線硬化性組成物にビニルエーテル基を有する化合物を併用する場合、併用割合には特に制限がないが、ビニルエーテル基を有する化合物１００重量部に対して、一般式（１）で表わされるマレイミド誘導体を５重量部以上となる割合で用いることが好ましく、ビニルエーテル基１当量に対してマレイミド基が１当量となる割合で用いることが、硬化速度及び硬化膜特性の点から特に好ましい。
【０１２３】
本発明の活性エネルギー線硬化性組成物は、２００〜４００ｎｍに固有の分光感度を有しており、光重合開始剤不在下に、波長１８０〜５００ｎｍの紫外線又は可視光線を照射することによって重合させることができ、とりわけ、２５４ｎｍ、３０８ｎｍ、３１３ｎｍ、３６５ｎｍの波長の光が、本発明の活性エネルギー線硬化性組成物の硬化に有効である。また、本発明の活性エネルギー線硬化性組成物は、紫外線以外のエネルギー線の照射によって、あるいは熱によっても硬化させることができる。さらに、本発明の活性エネルギー線硬化性組成物は、空気中及び／又は不活性ガス中のいずれにおいても硬化させることができる。
【０１２４】
波長１８０〜５００ｎｍの紫外線又は可視光線の光発生源としては、例えば、低圧水銀ランプ、高圧水銀ランプ、超高圧水銀ランプ、メタルハライドランプ、ケミカルランプ、ブラックライトランプ、水銀−キセノンランプ、エキシマーランプ、ショートアーク灯、ヘリウム・カドミニウムレーザー、アルゴンレーザー、エキシマーレーザー、太陽光が挙げられる。
【０１２５】
本発明の活性エネルギー線硬化性組成物は、光重合開始剤不在下に、紫外線又は可視光線の照射により硬化するが、硬化反応をより効率的に行なうために、公知慣用の光重合開始剤を添加して硬化させることもできる。光重合開始剤としては、分子内結合開裂型と分子内水素引き抜き型の２種に大別できる。
【０１２６】
分子内結合開裂型の光重合開始剤としては、例えば、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノンの如きアセトフェノン系；ベンゾイン、ベンゾインメチルエーテル、ベンゾインイソプロピルエーテルの如きベンゾイン類；２，４，６−トリメチルベンゾインジフェニルホスフィンオキシドの如きアシルホスフィンオキシド系；ベンジル、メチルフェニルグリオキシエステル、などが挙げられる。
【０１２７】
一方、分子内水素引き抜き型の光重合開始剤としては、例えば、ベンゾフェノン、ｏ−ベンゾイル安息香酸メチル−４−フェニルベンゾフェノン、４，４′−ジクロロベンゾフェノン、ヒドロキシベンゾフェノン、４−ベンゾイル−４′−メチル−ジフェニルサルファイド、アクリル化ベンゾフェノン、３，３′，４，４′−テトラ（ｔ−ブチルペルオキシカルボニル）ベンゾフェノン、３，３′−ジメチル−４−メトキシベンゾフェノンの如きベンゾフェノン系；２−イソプロピルチオキサントン、２，４−ジメチルチオキサントン、２，４−ジエチルチオキサントン、２，４−ジクロロチオキサントンの如きチオキサントン系；ミヒラ−ケトン、４，４′−ジエチルアミノベンゾフェノンの如きアミノベンゾフェノン系；１０−ブチル−２−クロロアクリドン、２−エチルアンスラキノン、９，１０−フェナンスレンキノン、カンファーキノン、などが挙げられる。
【０１２８】
光重合開始剤を使用する場合の配合量は、活性エネルギー線硬化性組成物の０．０１〜１０．００重量％の範囲が好ましい。
【０１２９】
また、本発明の活性エネルギー線硬化性組成物は、紫外線の照射により硬化するが、硬化反応をより効率的に行なうために、光増感剤を併用することもできる。
【０１３０】
そのような光増感剤としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸（２−ジメチルアミノ）エチル、４−ジメチルアミノ安息香酸（ｎ−ブトキシ）エチル、４−ジメチルアミノ安息香酸２−エチルヘキシルの如きアミン類が挙げられる。
【０１３１】
光増感剤を使用する場合の配合量は、活性エネルギー線硬化性組成物中０．０１〜１０．００重量％の範囲が好ましい。
【０１３２】
さらに、本発明の活性エネルギー線硬化性組成物には、用途に応じて、非反応性化合物、無機充填剤、有機充填剤、カップリング剤、粘着付与剤、消泡剤、レベリング剤、可塑剤、酸化防止剤、紫外線吸収剤、難燃剤、顔料、染料などを適宜併用することもできる。
【０１３３】
本発明の活性エネルギー線硬化性組成物に併用可能な非反応性化合物としては、反応性の低い、あるいは反応性の無い液状もしくは固体状のオリゴマーや樹脂であり、（メタ）アクリル酸アルキル共重合体、エポキシ樹脂、液状ポリブタジエン、液状ポリブタジエン誘導体、液状クロロプレン、液状ポリペンタジエン、ジシクロペンタジエン誘導体、飽和ポリエステルオリゴマー、ポリエーテルオリゴマー、液状ポリアミド、ポリイソシアネートオリゴマー、キシレン樹脂、ケトン樹脂、石油樹脂、ロジン樹脂、フッ素系オリゴマー、シリコン系オリゴマー、ポリサルファイド系オリゴマーなどが挙げられるが、これらに限定されるものではない。
【０１３４】
無機充填剤及び有機充填剤は、一般的に、強度、クッション性、滑り性などの機械的特性の向上のために用いられる。
【０１３５】
本発明の活性エネルギー線硬化性組成物に併用可能な無機充填剤としては、公知慣用のもの、例えば、二酸化珪素、酸化珪素、炭酸カルシウム、珪酸カルシウム、炭酸マグネシウム、酸化マグネシウム、タルク、カオリンクレー、焼成クレー、酸化亜鉛、硫酸亜鉛、水酸化アルミニウム、酸化アルミニウム、ガラス、雲母、硫酸バリウム、アルミナホワイト、ゼオライト、シリカバルーン、ガラスバルーン、などが挙げられるが、これらに限定されるものではない。これらの無機充填剤には、シランカップリング剤、チタネート系カップリング剤、アルミニウム系カップリング剤、ジルコネート系カップリング剤などを添加、反応させるなどの方法により、ハロゲン基、エポキシ基、水酸基、チオール基の官能基を持たせることもできる。
【０１３６】
本発明の活性エネルギー線硬化性組成物に併用可能な有機充填剤としては、公知慣用の、例えば、ベンゾグアナミン樹脂、シリコーン樹脂、低密度ポリエチレン、高密度ポリエチレン、ポリオレフィン樹脂、エチレン・アクリル酸共重合体、ポリスチレン、架橋ポリスチレン、ポリジビニルベンゼン、スチレン・ジビニルベンゼン共重合体、アクリル共重合体、架橋アクリル樹脂、ポリメチルメタクリレート樹脂、塩化ビニリデン樹脂、フッ素樹脂、ナイロン１２、ナイロン１１、ナイロン６／６６、フェノール樹脂、エポキシ樹脂、ウレタン樹脂、ポリイミド樹脂、などが挙げられるが、これらに限定されるものではない。これらの有機充填剤には、上述の樹脂にハロゲン基、エポキシ基、水酸基、チオール基などの官能基を持たせることもできる。
【０１３７】
本発明の活性エネルギー線硬化性組成物に併用可能なカップリング剤としては、公知慣用のものであれば特に制限はないが、例えば、γ−グリシドキシプロピルトリメトキシシラン又はγ−クロロプロピルトリメトキシシランの如きシランカップリング剤；テトラ（２，２−ジアリルオキシメチル−１−ブチル）ビス（ジトリデシル）ホスファイトチタネート、ビス（ジオクチルパイロホスフェート）エチレンチタネートの如きチタネート系カップリング剤；アセトアルコキシアルミニウムジイソプロピレートの如きアルミニウム系カップリング剤；アセチルアセトン・ジルコニウム錯体の如きジルコニウム系カップリング剤、などが挙げられるが、これらに限定されるものではない。
【０１３８】
本発明の活性エネルギー線硬化性組成物に併用可能な粘着付与剤、消泡剤、レベリング剤、可塑剤、酸化防止剤、紫外線吸収剤、難燃剤、顔料及び染料は、公知慣用のものであれば如何なるものも、その硬化性、樹脂特性を損なわない範囲で、特に制限無く使用することができる。
【０１３９】
本発明の活性エネルギー線硬化性組成物を得るには、上記した各成分を混合すればよく、混合の順序や方法は特に限定されない。
【０１４０】
また、本発明の活性エネルギー線硬化性組成物は、実質的には溶剤を必要としないが、例えば、メチルエチルケトン、メチルイソブチルケトンの如きケトン類、酢酸エチル、酢酸ブチルの如き酢酸エステル類、ベンゼン、トルエン、キシレンの如き芳香族炭化水素などその他の一般によく用いられる有機溶剤によって本発明の活性エネルギー線硬化性組成物を希釈して使用することも可能である。
【０１４１】
本発明の活性エネルギー線硬化性組成物は、インキ、アルミニウム、鉄、銅の如き金属、塩化ビニル、アクリル、ポリカーボネート、ポリエチレンテレフタレート、アクリロニトリルブタジエンスチレン共重合体、ポリエチレン、ポリプロピレンなどのプラスチック、ガラスの如きセラミックス、木材、紙、印刷紙、繊維などの各種コーティング材として、表面処理剤、バインダー、プラスチック材料、成形材料、積層板、接着剤、粘着剤などの用途に有用である。
【０１４２】
本発明の活性エネルギー線硬化性組成物は、光重合の際に、光重合開始剤を併用することなく硬化塗膜などを形成できる。従って、本発明の活性エネルギー線硬化性組成物を使用することにより、従来の光重合開始剤が原因で発生していた硬化時の悪臭、硬化塗膜の黄変、悪臭がなく、且つ硬化塗膜からの溶出物量を低下させることができるため、とりわけ、消費者が直接、手に触れる、平凸版インキ、フレキソインキ、グラビアインキ、スクリーンインキなどのインキ分野、ツヤニス分野、紙塗工剤分野、木工用塗料分野、飲料缶用塗工剤又は印刷インキ分野、軟包装フィルム塗工剤、印刷インキ又はラミネート用接着剤分野、ラベル用塗工剤、印刷インキ又は粘着剤、感熱紙、感熱フィルム用塗工剤又は印刷インキ、食品包装材用塗工剤、印刷インキ、接着剤、粘着剤又はバインダー分野などの用途に有用である。
【０１４３】
【実施例】
以下、合成例、実施例及び比較例を用いて本発明を更に詳細に説明するが、本発明は、これらの実施例の範囲に限定されるものではない。
【０１４４】
（合成例１）
滴下ロート、冷却管及び撹拌機を備えた容量１Ｌの３つ口フラスコに、６−アミノカプロン酸６５．５ｇ及び酢酸４００ｍｌを仕込み、室温にて撹拌しながら、無水マレイン酸４９．０ｇ及び酢酸３００ｍｌからなる溶液を滴下ロートから２時間かけて滴下した。滴下終了後、更に１時間撹拌を続けた後、反応を終了させた。生じた沈殿をろ取し、メタノールから再結晶させてＮ−カプロン酸マレアミン酸１１１ｇを得た。
【０１４５】
次に、ディーンスターク型分留器及び撹拌機を備えた容量１Ｌの３つ口フラスコに、Ｎ−カプロン酸マレアミン酸４５．８ｇ、トリエチルアミン４０．４ｇ及びトルエン５００ｍｌを仕込み、生成する水を除去しながら１時間、還流温度で反応を続けた。反応混合物からトルエンを留去して得た残留物に、０．１Ｎ塩酸を加えてｐＨ２に調整した後、酢酸エチル１００ｍｌで３回抽出した。有機相を分離し、硫酸マグネシウムを加えて乾燥させた後、酢酸エチルを減圧留去して得た粗生成物を水から再結晶させてマレイミドカプロン酸の淡黄色結晶１９ｇを得た。
【０１４６】
＜マレイミドカプロン酸の物性値＞
１Ｈ  ＮＭＲ（核磁気共鳴スペクトル）（４００ＭＨｚ，ジメチルスルホキシド（ＤＭＳＯ）−ｄ６）：
１２．１ｐｐｍ（ｓ，１Ｈ，ＣＯＯＨ）、７．０ｐｐｍ（ｓ，２Ｈ，−Ｃ＝Ｃ−）、
３．４ｐｐｍ（ｔ，２Ｈ，−ＣＨ２−）、２．１ｐｐｍ（ｔ，２Ｈ，−ＣＨ２−）、
１．５ｐｐｍ（ｍ，６Ｈ，−ＣＨ２ＣＨ２ＣＨ２−）
【０１４７】
ＩＲ（赤外線吸収スペクトル）：
３１７０ｃｍ−１（−ＣＯＯＨ）、１７１０ｃｍ−１（Ｃ＝Ｏ）、８３０ｃｍ−１、
６９６ｃｍ−１（−Ｃ＝Ｃ−）
【０１４８】
元素分析（ＣＨＮ）：
計算値；Ｃ５６．８％、Ｈ６．１６％、Ｎ６．３０％
分析値；Ｃ５６．８％、Ｈ６．２０％、Ｎ６．５０％
【０１４９】
（合成例２）
合成例１において、６−アミノカプロン酸６５．５ｇに代えて、１１−アミノウンデカン酸１０２ｇを用いた以外は、合成例１と同様にして合成を行ない、得られた粗生成物をメタノールから再結晶させて精製してマレイミドウンデカン酸２３ｇを得た。
【０１５０】
＜マレイミドウンデカン酸の物性値＞
１Ｈ  ＮＭＲ（４００ＭＨｚ，ＤＭＳＯ−ｄ６）：
１２．１ｐｐｍ（ｓ，１Ｈ，ＣＯＯＨ）、７．０ｐｐｍ（ｓ，２Ｈ，−Ｃ＝Ｃ−）、
３．４ｐｐｍ（ｔ，２Ｈ，−ＣＨ２−）、２．１ｐｐｍ（ｔ，２Ｈ，−ＣＨ２−）、
１．４〜１．６ｐｐｍ（ｍ，１６Ｈ，−ＣＨ２−）
【０１５１】
ＩＲ：
３１７０ｃｍ−１（−ＣＯＯＨ）、１７１０ｃｍ−１（Ｃ＝Ｏ）、８３０ｃｍ−１、
６９６ｃｍ−１（−Ｃ＝Ｃ−）
【０１５２】
元素分析（ＣＨＮ）：
計算値；Ｃ６４．１％、Ｈ８．１９％、Ｎ４．９８％
分析値；Ｃ６３．９％、Ｈ８．２２％、Ｎ５．０２％
【０１５３】
（合成例３）
冷却管及び撹拌子を備えた容量１００ｍｌのナス型フラスコに、３６％ホルムアルデヒド水溶液３３．３ｇ及びマレイミド１９．４ｇを仕込み、１００℃で１時間還流した。反応終了後、反応混合物を約２５ｍｌに濃縮することによって生成した沈殿物をろ別した。沈殿物を約１２０ｍｌの２−プロパノールから再結晶させてＮ−ヒドロキシメチルマレイミドの白色結晶１４．２ｇを得た。
【０１５４】
＜Ｎ−ヒドロキシメチルマレイミドの物性値＞
１Ｈ  ＮＭＲ（４００ＭＨｚ，ＤＭＳＯ−ｄ６）：
６．７ｐｐｍ（ｓ，２Ｈ，−ＨＣ＝ＣＨ−）、６．２ｐｐｍ（ｔ，１Ｈ，−ＯＨ）、
４．８ｐｐｍ（ｄ，２Ｈ，−ＣＨ２−）
【０１５５】
ＩＲ：
３３９０ｃｍ−１（ＯＨ）、１７０８ｃｍ−１（Ｃ＝Ｏ）、
６９６ｃｍ−１（−ＣＨ＝ＣＨ−）
【０１５６】
元素分析（ＣＨＮ）：
計算値；Ｃ４７．２％、Ｈ３．９４％、Ｎ１１．０％
分析値；Ｃ４７．１％、Ｈ３．８５％、Ｎ１０．８％
【０１５７】
（合成例４）
合成例１において、６−アミノカプロン酸６５．５ｇに代えて、α−アラニン４４．５ｇを用いた以外は、合成例１と同様にして合成を行ない、得られた粗生成物をトルエンから再結晶させて精製して２−マレイミド−２−メチル酢酸１０ｇを得た。
【０１５８】
＜２−マレイミド−２−メチル酢酸の物性値＞
１Ｈ  ＮＭＲ（３００ＭＨｚ，ＤＭＳＯ−ｄ６）：
７．１ｐｐｍ（ｓ，２Ｈ，−Ｃ＝Ｃ−）、４．８ｐｐｍ（ｑ，１Ｈ，−ＣＨ−）、
１．５ｐｐｍ（ｑ，３Ｈ，−ＣＨ３）、
【０１５９】
ＩＲ：
３１７０ｃｍ−１（−ＣＯＯＨ）、１７４６ｃｍ−１、１７１０ｃｍ−１（Ｃ＝Ｏ）、
８３１ｃｍ−１、６９７ｃｍ−１（−Ｃ＝Ｃ−）
【０１６０】
元素分析（ＣＨＮ）：
計算値；Ｃ４９．７％、Ｈ４．１４％、Ｎ８．２８％
分析値；Ｃ４９．５％、Ｈ４．３８％、Ｎ８．０２％
【０１６１】
（合成例５）
合成例１において、６−アミノカプロン酸６５．５ｇに代えて、グリシン３７．５ｇを用いた以外は、合成例１と同様にして合成を行ない、得られた粗生成物を容積比で水：メタノール＝３：７の混合溶媒から再結晶させて精製してマレイミド酢酸１１ｇを得た。
【０１６２】
＜マレイミド酢酸の物性値＞
１Ｈ  ＮＭＲ（３００ＭＨｚ，ＤＭＳＯ−ｄ６）：
７．０ｐｐｍ（ｓ，２Ｈ，−Ｃ＝Ｃ−）、４．１ｐｐｍ（ｓ，２Ｈ，−ＣＨ２−）
【０１６３】
ＩＲ：
３１７０ｃｍ−１（−ＣＯＯＨ）、１７５０ｃｍ−１、１７１９ｃｍ−１（Ｃ＝Ｏ）、
８３１ｃｍ−１、６９６ｃｍ−１（−Ｃ＝Ｃ−）
【０１６４】
元素分析（ＣＨＮ）：
計算値；Ｃ４６．５％、Ｈ３．８７％、Ｎ９．０３％
分析値；Ｃ４６．２％、Ｈ４．０５％、Ｎ８．７０％
【０１６５】
（合成例６）
ディーンスターク型分留器を備えた容量２００ｍｌのナス型フラスコに、数平均分子量１，０００のポリテトラメチレングリコール（保土谷化学株式会社製の「ＰＴＧＬ１０００」、ゲル・パーミエイション・クロマトグラフィー（以下、ＧＰＣと略記する。）によるポリスチレン換算値：数平均分子量２，１００、重量平均分子量５，０００）２０ｇ、合成例１で得たマレイミドカプロン酸９．８ｇ、ｐ−トルエンスルホン酸１．２ｇ、２，６−ｔｅｒｔ−ブチル−ｐ−クレゾール０．０６ｇ及びトルエン１５ｍｌを仕込み、２４０トル（ｔｏｒｒ）、８０℃の条件で生成する水を除去しながら４時間撹拌しながら反応を続けた。反応混合物をトルエン２００ｍｌに溶解し、飽和炭酸水素ナトリウム１００ｍｌで３回、飽和食塩水１００ｍｌで１回洗浄した。有機相を濃縮して式（３）
【０１６６】
【化７】
0003599160.tif 000007
【０１６７】
で表わされるマレイミド誘導体Ａの淡黄色液体１８ｇを得た。
【０１６８】
＜マレイミド誘導体Ａの物性値＞
ＩＲ：
１７３３ｃｍ−１、１７１０ｃｍ−１（Ｃ＝Ｏ）、８３０ｃｍ−１、６９６ｃｍ−１（Ｃ＝Ｃ）
【０１６９】
１Ｈ  ＮＭＲ（４００ＭＨｚ，ＣＤＣｌ３）：
６．７ｐｐｍ（ｓ，４Ｈ，−ＣＨ＝ＣＨ−）、
４．１ｐｐｍ［ｔ，４Ｈ，−（Ｃ＝Ｏ）−Ｏ−ＣＨ２−］、
３．５ｐｐｍ（ｔ，４Ｈ，Ｎ−ＣＨ２−）、
３．３〜３．５ｐｐｍ（ｍ，−Ｏ−ＣＨ２−）、
２．３ｐｐｍ（ｔ、４Ｈ，−ＣＯ−ＣＨ２−）、
１．５〜１．７ｐｐｍ（ｍ，−ＣＨ２−）
【０１７０】
１３Ｃ  ＮＭＲ（１００ＭＨｚ，ＣＤＣｌ３）：
１７３ｐｐｍ［−（Ｃ＝Ｏ）−Ｏ］、１７１ｐｐｍ（Ｎ−Ｃ＝Ｏ）、
１３４ｐｐｍ（−ＣＨ＝ＣＨ−）、６９．１〜７０．８ｐｐｍ（−Ｏ−ＣＨ２−）、
３７．５ｐｐｍ（Ｎ−ＣＨ２−）、３３．６ｐｐｍ（−ＣＨ２−Ｃ＝Ｏ）、
３４．０ｐｐｍ、２４．３ｐｐｍ、２３．０ｐｐｍ（−ＣＨ２−）、
【０１７１】
元素分析（ＣＨＮ）：
計算値；Ｃ６３．６％、Ｈ１０．９％、Ｎ２．０％
分析値；Ｃ６４．５％、Ｈ９．７０％、Ｎ２．０％
【０１７２】
ＧＰＣによる分子量分布分析結果（ポリスチレン換算）：
数平均分子量１，４００、重量平均分子量３，４００
【０１７３】
（合成例７）
合成例６において、数平均分子量１，０００のポリテトラメチレングリコール２０ｇに代えて、数平均分子量１，０００のポリメチルペンタンジオールアジペート（株式会社クラレ製の「クラポールＰ−１０１０」、ＧＰＣによるポリスチレン換算値：数平均分子量２，７００、重量平均分子量４，７００）２０ｇを用いた以外は、合成例６と同様にして、式（４）
【０１７４】
【化８】
0003599160.tif 000008
【０１７５】
で表わされるマレイミド誘導体Ｂの淡黄色液体１７ｇを得た。
【０１７６】
＜マレイミド誘導体Ｂの物性値＞
ＩＲ：
１７３７ｃｍ−１、１７０９ｃｍ−１（Ｃ＝Ｏ）、８２８ｃｍ−１、６９６ｃｍ−１（Ｃ＝Ｃ）
【０１７７】
１Ｈ  ＮＭＲ（４００ＭＨｚ，ＣＤＣｌ３）：
６．７ｐｐｍ（ｓ，４Ｈ，−ＣＨ＝ＣＨ−）、
４．１〜４．４ｐｐｍ［ｍ，−（Ｃ＝Ｏ）−Ｏ−ＣＨ２−］、
３．５ｐｐｍ（ｔ，４Ｈ，Ｎ−ＣＨ２−）、
２．１〜２．４ｐｐｍ［ｍ，−Ｏ−ＣＨ２−、−（Ｃ＝Ｏ）−ＣＨ２−、
−ＣＨ２−ＣＨ（ＣＨ３）−］、
【０１７８】
１．２〜１．９ｐｐｍ［ｍ，−ＣＨ２−、ＣＨ２−ＣＨ（ＣＨ３）−］、
１．０〜１．１ｐｐｍ（ｍ，−ＣＨ３）
【０１７９】
１３Ｃ  ＮＭＲ（１００ＭＨｚ，ＣＤＣｌ３）：
１７２〜１７３ｐｐｍ［−（Ｃ＝Ｏ）−Ｏ］、１７１ｐｐｍ［Ｎ−（Ｃ＝Ｏ）］、
１３４ｐｐｍ（−ＣＨ＝ＣＨ−）、６２．１ｐｐｍ（−Ｏ−ＣＨ２−）、
４１．４ｐｐｍ［ＣＨ２−ＣＨ（ＣＨ３）−］、３８．２ｐｐｍ（Ｎ−ＣＨ２−）、
３３．８〜３５．１ｐｐｍ［−ＣＨ２−（Ｃ＝Ｏ）］、
２４．３〜３０．１ｐｐｍ（−ＣＨ２−）、
２６．５ｐｐｍ［ＣＨ２−ＣＨ（ＣＨ３）−ＣＨ２］、
１９．５〜２１．５ｐｐｍ（−ＣＨ３）
【０１８０】
元素分析（ＣＨＮ）：
計算値；Ｃ６１．３％、Ｈ７．９１％、Ｎ２．０１％
分析値；Ｃ５８．７％、Ｈ７．７０％、Ｎ１．７０％
【０１８１】
ＧＰＣによる分子量分布分析結果（ポリスチレン換算）：
数平均分子量８８０、重量平均分子量１、１００
【０１８２】
（合成例８）
合成例６において、数平均分子量１，０００のポリテトラメチレングリコール２０ｇに代えて、数平均分子量１，０００のグリセリンのプロピレングリコール変性物（三洋化成株式会社製の「サンニックスＧＰ１０００」、ＧＰＣによるポリスチレン換算値：数平均分子量２，１００、重量平均分子量２，１００）１３．３ｇを用いた以外は、合成例６と同様にして、式（５）
【０１８３】
【化９】
0003599160.tif 000009
【０１８４】
で表わされるマレイミド誘導体Ｃの淡黄色液体１７ｇを得た。
【０１８５】
＜マレイミド誘導体Ｃの物性値＞
ＩＲ：
１７１０ｃｍ−１（Ｃ＝Ｏ）、８３１ｃｍ−１、６９６ｃｍ−１（Ｃ＝Ｃ）
【０１８６】
１Ｈ  ＮＭＲ（４００ＭＨｚ，ＣＤＣｌ３）：
６．７ｐｐｍ（ｓ，６Ｈ，−ＣＨ＝ＣＨ−）、
５．０ｐｐｍ［ｍ，３Ｈ，−（Ｃ＝Ｏ）−Ｏ−ＣＨ］、
３．３〜３．５ｐｐｍ（ｍ，Ｎ−ＣＨ２−、−Ｏ−ＣＨ２−）、
２．３ｐｐｍ［ｔ，６Ｈ，−（Ｃ＝Ｏ）−ＣＨ２−］、
１．３〜１．７ｐｐｍ（ｍ，−ＣＨ２−）、１．１〜１．２ｐｐｍ（ｍ，−ＣＨ３）
【０１８７】
１３Ｃ  ＮＭＲ（１００ＭＨｚ，ＣＤＣｌ３）：
１７３ｐｐｍ［−（Ｃ＝Ｏ）−Ｏ］、１７１ｐｐｍ（Ｎ−Ｃ＝Ｏ）、
１３４ｐｐｍ（−ＣＨ＝ＣＨ−）、７２．８〜７７．５ｐｐｍ（−Ｏ−ＣＨ）、
６９．５〜７１．８ｐｐｍ（−Ｏ−ＣＨ２−）、３７．６ｐｐｍ（Ｎ−ＣＨ２−）、
３４．２ｐｐｍ［−ＣＨ２−（Ｃ＝Ｏ）］、
２８．２ｐｐｍ、２６．２ｐｐｍ、２４．４ｐｐｍ（−ＣＨ２−）、
１６．８〜１７．２ｐｐｍ（−ＣＨ３）
【０１８８】
元素分析（ＣＨＮ）：
計算値；Ｃ６０．８％、Ｈ８．６％、Ｎ２．６％
分析値；Ｃ６２．２％、Ｈ９．８％、Ｎ２．０％
【０１８９】
ＧＰＣによる分子量分布分析結果（ポリスチレン換算）：
数平均分子量２，３００，重量平均分子量２，４００
【０１９０】
（合成例９）
合成例６において、数平均分子量１，０００のポリテトラメチレングリコール２０ｇに代えて、数平均分子量４，０００のポリテトラメチレングリコール（保土谷化学株式会社製の「ＰＴＧＬ４０００」、ＧＰＣによるポリスチレン換算値：数平均分子量１８，０００、重量平均分子量２２，０００）８０ｇを用いた以外は、合成例６と同様にして、式（６）
【０１９１】
【化１０】
0003599160.tif 000010
【０１９２】
で表わされるマレイミド誘導体Ｄの淡黄色液体４８ｇを得た。
【０１９３】
＜マレイミド誘導体Ｄの物性値＞
ＩＲ：
１７３５ｃｍ−１、１７１２ｃｍ−１（Ｃ＝Ｏ）、８３０ｃｍ−１、６９６ｃｍ−１（Ｃ＝Ｃ）
【０１９４】
１Ｈ  ＮＭＲ（４００ＭＨｚ，ＣＤＣｌ３）：
６．７ｐｐｍ（ｓ，４Ｈ，−ＣＨ＝ＣＨ−）、
４．１ｐｐｍ［ｔ，４Ｈ，−（Ｃ＝Ｏ）−Ｏ−ＣＨ２−］、
３．５ｐｐｍ（ｔ，４Ｈ，Ｎ−ＣＨ２−）、
３．３〜３．５ｐｐｍ（ｍ，−Ｏ−ＣＨ２−）、
２．３ｐｐｍ［ｔ，４Ｈ，−（Ｃ＝Ｏ）−ＣＨ２−］、
１．５〜１．７ｐｐｍ（ｍ，−ＣＨ２−）
【０１９５】
１３Ｃ  ＮＭＲ（１００ＭＨｚ，ＣＤＣｌ３）：
１７３ｐｐｍ［−（Ｃ＝Ｏ）−Ｏ］、１７１ｐｐｍ［Ｎ−（Ｃ＝Ｏ）］、
１３４ｐｐｍ（−ＣＨ＝ＣＨ−）、６９．１〜７０．８ｐｐｍ（−Ｏ−ＣＨ２−）、
３７．５ｐｐｍ（Ｎ−ＣＨ２−）、３３．６ｐｐｍ［−ＣＨ２−（Ｃ＝Ｏ）］、
３４．０ｐｐｍ、２４．３ｐｐｍ、２３．０ｐｐｍ（−ＣＨ２−）
【０１９６】
元素分析（ＣＨＮ）：
計算値；Ｃ６５．７％、Ｈ１１．０％、Ｎ０．６％
分析値；Ｃ６４．４％、Ｈ１０．３％、Ｎ０．８％
【０１９７】
ＧＰＣによる分子量分布分析結果（ポリスチレン換算）：
数平均分子量１３，０００，重量平均分子量１６，０００
【０１９８】
（合成例１０）
合成例６において、マレイミドカプロン酸９．８ｇに代えて、合成例２で得たマレイミドウンデカン酸１２．５ｇを用いた以外は、合成例６と同様にして、式（７）
【０１９９】
【化１１】
0003599160.tif 000011
【０２００】
で表わされるマレイミド誘導体Ｅの淡黄色液体２２ｇを得た。
【０２０１】
＜マレイミド誘導体Ｅの物性値＞
ＩＲ：
１７３３ｃｍ−１、１７１０ｃｍ−１（Ｃ＝Ｏ）、８３０ｃｍ−１、６９６ｃｍ−１（Ｃ＝Ｃ）
【０２０２】
１Ｈ  ＮＭＲ（４００ＭＨｚ，ＣＤＣｌ３）：
６．７ｐｐｍ（ｓ，４Ｈ，−ＣＨ＝ＣＨ−）、
４．１ｐｐｍ［ｔ，４Ｈ，−（Ｃ＝Ｏ）−Ｏ−ＣＨ２−］、
３．５ｐｐｍ（ｔ，４Ｈ，Ｎ−ＣＨ２−）、
３．３〜３．５ｐｐｍ（ｍ，−Ｏ−ＣＨ２−）、
２．３ｐｐｍ［ｔ，４Ｈ，−（Ｃ＝Ｏ）−ＣＨ２−］、
１．５〜１．７ｐｐｍ（ｍ，−ＣＨ２−）
【０２０３】
１３Ｃ  ＮＭＲ（１００ＭＨｚ，ＣＤＣｌ３）：
１７３ｐｐｍ［−（Ｃ＝Ｏ）−Ｏ］、１７１ｐｐｍ［Ｎ−（Ｃ＝Ｏ）］、
１３４ｐｐｍ（−ＣＨ＝ＣＨ−）、６９．１〜７０．８ｐｐｍ（−Ｏ−ＣＨ２−）、
３７．５ｐｐｍ（Ｎ−ＣＨ２−）、３３．６ｐｐｍ［−ＣＨ２−（Ｃ＝Ｏ）］、
３４．０ｐｐｍ、２４．３ｐｐｍ、２３．０ｐｐｍ（−ＣＨ２−）
【０２０４】
元素分析（ＣＨＮ）：
計算値；Ｃ６６．５％、Ｈ１０．０％、Ｎ１．８４％
分析値；Ｃ６７．７％、Ｈ９．０３％、Ｎ２．０１％
【０２０５】
ＧＰＣによる分子量分布分析結果（ポリスチレン換算）：
数平均分子量１，６００、重量平均分子量３，５００
【０２０６】
（合成例１１）
ディーンスターク型分留器を備えた容量２００ｍｌのナス型フラスコに、トリメチロールプロパンのトリエチレンオキシド変性物１１．２ｇ、合成例１で得たマレイミドカプロン酸３５ｇ、ｐ−トルエンスルホン酸１．６ｇ、２，６−ｔｅｒｔ−ブチルｐ−クレゾール０．０８ｇ及びトルエン１５ｍｌを仕込んだ以外は、合成例６と同様にして、式（８）
【０２０７】
【化１２】
0003599160.tif 000012
【０２０８】
で表わされるマレイミド誘導体Ｆの黄色液体３０ｇを得た。
【０２０９】
＜マレイミド誘導体Ｆの物性値＞
ＩＲ：
１７３６ｃｍ−１、１７０５ｃｍ−１（Ｃ＝Ｏ）、８３０ｃｍ−１、６９６ｃｍ−１（Ｃ＝Ｃ）
【０２１０】
１Ｈ  ＮＭＲ（４００ＭＨｚ，ＣＤＣｌ３）：
６．７ｐｐｍ（ｓ，６Ｈ，−ＣＨ＝ＣＨ−）、
４．０ｐｐｍ（ｔ，６Ｈ，−Ｃ＝Ｏ−Ｏ−ＣＨ２−）、
３．３〜３．５ｐｐｍ（ｍ，Ｎ−ＣＨ２−、Ｏ−ＣＨ２−）、
２．３ｐｐｍ［ｔ，６Ｈ，−（Ｃ＝Ｏ）−ＣＨ２−］、
１．６〜１．７ｐｐｍ（ｍ，１２Ｈ，−ＣＨ２−）、
１．５ｐｐｍ（ｑ，２Ｈ，Ｃ−ＣＨ２−）、１．３ｐｐｍ（ｍ，６Ｈ，−ＣＨ２−）、
０．８９ｐｐｍ（ｔ，３Ｈ，−ＣＨ３）
【０２１１】
１３Ｃ  ＮＭＲ（１００ＭＨｚ，ＣＤＣｌ３）：
１７３ｐｐｍ［−（Ｃ＝Ｏ）−Ｏ］、１７１ｐｐｍ［Ｎ−（Ｃ＝Ｏ）］、
１３４ｐｐｍ（−ＣＨ＝ＣＨ−）、７０．８ｐｐｍ、６９．０ｐｐｍ、
６３．６ｐｐｍ（−Ｏ−ＣＨ２−）、４０．６ｐｐｍ（Ｃ）、
３７．５ｐｐｍ（Ｎ−ＣＨ２−）、３３．９ｐｐｍ［−ＣＨ２−（Ｃ＝Ｏ）］、
２８．２ｐｐｍ、２６．２ｐｐｍ、２４．３ｐｐｍ、２３．０ｐｐｍ（−ＣＨ２−）、
７．３ｐｐｍ（−ＣＨ３）
【０２１２】
元素分析（ＣＨＮ）：
計算値；Ｃ５９．６％、Ｈ６．９８％、Ｎ４．９７％
分析値；Ｃ５９．３％、Ｈ６．７５％、Ｎ５．２３％
【０２１３】
ＧＰＣによる分子量分布分析結果（ポリスチレン換算）：
数平均分子量９７０、重量平均分子量１，２００
【０２２２】
（合成例１３）
合成例６において、数平均分子量１，０００のポリテトラメチレングリコール２０ｇに代えて、数平均分子量２５０のポリテトラメチレングリコール（ビー・エー・エス・エフ・ジャパン社製の「ポリ（Ｐｏｌｙ）ＴＨＦ２５０」、ＧＰＣによるポリスチレン換算値：数平均分子量４４０、重量平均分子量４７０）５ｇを用いた以外は、合成例６と同様にして、式（１０）
【０２２３】
【化１４】
0003599160.tif 000013
【０２２４】
で表わされるマレイミド誘導体Ｈの淡黄色液体６ｇを得た。
【０２２５】
＜マレイミド誘導体Ｈの物性値＞
ＩＲ：
１７３３ｃｍ−１、１７０６ｃｍ−１（Ｃ＝Ｏ）、８３０ｃｍ−１、６９６ｃｍ−１（Ｃ＝Ｃ）
【０２２６】
１Ｈ  ＮＭＲ（３００ＭＨｚ，ＣＤＣｌ３）：
６．７ｐｐｍ（ｓ，４Ｈ，−ＣＨ＝ＣＨ−）、
４．１ｐｐｍ［ｔ，４Ｈ，−（Ｃ＝Ｏ）−Ｏ−ＣＨ２−］、
３．５ｐｐｍ（ｔ，４Ｈ，Ｎ−ＣＨ２−）、
３．４〜３．５ｐｐｍ（ｍ，−Ｏ−ＣＨ２−）、
２．３ｐｐｍ［ｔ，４Ｈ，−（Ｃ＝Ｏ）−ＣＨ２−］、
１．３ｐｐｍ、１．６〜１．７ｐｐｍ（ｍ，−ＣＨ２−）
【０２２７】
１３Ｃ  ＮＭＲ（７５ＭＨｚ，ＣＤＣｌ３）：
１７３ｐｐｍ［−（Ｃ＝Ｏ）−Ｏ］、１７１ｐｐｍ［Ｎ−（Ｃ＝Ｏ）］、
１３４ｐｐｍ（−ＣＨ＝ＣＨ−）、
６４．１ｐｐｍ、７０．１〜７０．７ｐｐｍ（−Ｏ−ＣＨ２−）、
３７．６ｐｐｍ（Ｎ−ＣＨ２−）、３４．０ｐｐｍ［−ＣＨ２−（Ｃ＝Ｏ）］、
２４．４〜２８．２ｐｐｍ（−ＣＨ２−）
【０２２８】
元素分析（ＣＨＮ）：
計算値；Ｃ５７．９％、Ｈ７．８３％、Ｎ４．６１％
分析値；Ｃ５９．３％、Ｈ７．５０％、Ｎ３．９０％
【０２２９】
ＧＰＣによる分子量分布分析結果（ポリスチレン換算）：
数平均分子量１，０００，重量平均分子量１，１００
【０２３０】
（合成例１４）
合成例６において、数平均分子量１，０００のポリテトラメチレングリコール２０ｇに代えて、トリエチレングリコール（関東化学株式会社製、ＧＰＣによるポリスチレン換算値：数平均分子量１５８、重量平均分子量１６１）３．０ｇを用いた以外は、合成例６と同様にして、式（１１）
【０２３１】
【化１５】
0003599160.tif 000014
【０２３２】
で表わされるマレイミド誘導体Ｉの淡黄色液体６ｇを得た。
【０２３３】
＜マレイミド誘導体Ｉの物性値＞
ＩＲ：
１７３５ｃｍ−１、１７１２ｃｍ−１（Ｃ＝Ｏ）、８２９ｃｍ−１、６９６ｃｍ−１（Ｃ＝Ｃ）
【０２３４】
１Ｈ  ＮＭＲ（３００ＭＨｚ，ＣＤＣｌ３）：
６．７ｐｐｍ（ｓ，４Ｈ，−ＣＨ＝ＣＨ−）、
４．２ｐｐｍ［ｔ，４Ｈ，−（Ｃ＝Ｏ）−Ｏ−ＣＨ２−］、
３．６ｐｐｍ（ｍ，８Ｈ，−Ｏ−ＣＨ２−）、
３．５ｐｐｍ（ｔ，４Ｈ，Ｎ−ＣＨ２−）、
２．３ｐｐｍ［ｔ，４Ｈ，−（Ｃ＝Ｏ）−ＣＨ２−］、
１．３ｐｐｍ、１．６〜１．７ｐｐｍ（ｍ，−ＣＨ２−）
【０２３５】
１３Ｃ  ＮＭＲ（７５ＭＨｚ，ＣＤＣｌ３）：
１７３ｐｐｍ［−（Ｃ＝Ｏ）−Ｏ］、１７１ｐｐｍ［Ｎ−（Ｃ＝Ｏ）］、
１３４ｐｐｍ（−ＣＨ＝ＣＨ−）、
６３．４ｐｐｍ、６９．１〜７０．８ｐｐｍ（−Ｏ−ＣＨ２−）、
３７．５ｐｐｍ（Ｎ−ＣＨ２−）、３３．８ｐｐｍ［−ＣＨ２−（Ｃ＝Ｏ）］、
２４．２ｐｐｍ、２６．１ｐｐｍ、２８．１ｐｐｍ（−ＣＨ２−）
【０２３６】
元素分析（ＣＨＮ）：
計算値；Ｃ５８．２％、Ｈ６．７２％、Ｎ５．２２％
分析値；Ｃ５８．０％、Ｈ６．５８％、Ｎ５．２８％
【０２３７】
ＧＰＣによる分子量分布分析結果（ポリスチレン換算）：
数平均分子量４８５，重量平均分子量４８８
【０２３８】
（合成例１５）
合成例６において、数平均分子量１，０００のポリテトラメチレングリコール２０ｇに代えて、２エチレンオキシド変性水添ビスフェノールＡ（新日本理化株式会社製の「リカレジンＨＥＯ−２０」、ＧＰＣによるポリスチレン換算値：数平均分子量５７０、重量平均分子量６６０）６．５ｇを用いた以外は、合成例６と同様にして、式（１２）
【０２３９】
【化１６】
0003599160.tif 000015
【０２４０】
で表わされるマレイミド誘導体Ｊの淡黄色液体１２ｇを得た。
【０２４１】
＜マレイミド誘導体Ｊの物性値＞
ＩＲ：
１７３２ｃｍ−１、１７０７ｃｍ−１（Ｃ＝Ｏ）、８２９ｃｍ−１、６９６ｃｍ−１（Ｃ＝Ｃ）
【０２４２】
１Ｈ  ＮＭＲ（３００ＭＨｚ，ＣＤＣｌ３）：
６．７ｐｐｍ（ｓ，４Ｈ，−ＣＨ＝ＣＨ−）、
４．２ｐｐｍ［ｍ，４Ｈ，−（Ｃ＝Ｏ）−Ｏ−ＣＨ２−］、
３．６〜３．８ｐｐｍ（ｍ，−Ｏ−ＣＨ２−，−Ｏ−ＣＨ−）、
３．５ｐｐｍ（ｔ，４Ｈ，Ｎ−ＣＨ２−）、
２．３ｐｐｍ［ｔ，４Ｈ，−（Ｃ＝Ｏ）−ＣＨ２−］、
１．１〜２．０ｐｐｍ（ｍ，−ＣＨ２−，−ＣＨ−）
０．７ｐｐｍ（ｍ，６Ｈ，−ＣＨ３）
【０２４３】
１３Ｃ  ＮＭＲ（７５ＭＨｚ，ＣＤＣｌ３）：
１７３ｐｐｍ［−（Ｃ＝Ｏ）−Ｏ］、１７１ｐｐｍ［Ｎ−（Ｃ＝Ｏ）］、
１３４ｐｐｍ（−ＣＨ＝ＣＨ−）、
６３．３−７３．７ｐｐｍ（−Ｏ−ＣＨ２−，−Ｏ−ＣＨ−）、
３７．６ｐｐｍ（Ｎ−ＣＨ２−）、
２４．０−４３．０ｐｐｍ［−ＣＨ２−，−ＣＨ−，−ＣＨ２−（Ｃ＝Ｏ）］、
２０．３−２０．５ｐｐｍ（−ＣＨ３）
【０２４４】
元素分析（ＣＨＮ）：
計算値；Ｃ６５．５％、Ｈ８．１２％、Ｎ３．９２％
分析値；Ｃ６４．０％、Ｈ８．４０％、Ｎ２．７０％
【０２４５】
ＧＰＣによる分子量分布分析結果（ポリスチレン換算）：
数平均分子量１，１００，重量平均分子量１，２００
【０２４６】
（合成例１６）
合成例６において、数平均分子量１，０００のポリテトラメチレングリコール２０ｇに代えて、ペンタエリスリトールのテトラ（エチレンオキシド）変性物（日本乳化剤株式会社製の「ＰＮＴ−４０」、ＧＰＣによるポリスチレン換算値：数平均分子量４９０、重量平均分子量５３０）３．１ｇを用いた以外は、合成例６と同様にして、式（１３）
【０２４７】
【化１７】
0003599160.tif 000016
【０２４８】
で表わされるマレイミド誘導体Ｋの淡黄色液体９．５ｇを得た。
【０２４９】
＜マレイミド誘導体Ｋの物性値＞
ＩＲ：
１７３２ｃｍ−１、１７０６ｃｍ−１（Ｃ＝Ｏ）、８３０ｃｍ−１、６９６ｃｍ−１（Ｃ＝Ｃ）
【０２５０】
１Ｈ  ＮＭＲ（３００ＭＨｚ，ＣＤＣｌ３）：
６．７ｐｐｍ（ｓ，８Ｈ，−ＣＨ＝ＣＨ−）、
４．１ｐｐｍ［ｍ，８Ｈ，−（Ｃ＝Ｏ）−Ｏ−ＣＨ２−］、
３．４−３．８ｐｐｍ（ｍ，Ｎ−ＣＨ２−，−Ｏ−ＣＨ２−）、
２．３ｐｐｍ［ｍ，８Ｈ，−（Ｃ＝Ｏ）−ＣＨ２−］、
１．３〜１．７ｐｐｍ（ｍ，−ＣＨ２−）
【０２５１】
１３Ｃ  ＮＭＲ（７５ＭＨｚ，ＣＤＣｌ３）：
１７３ｐｐｍ［−（Ｃ＝Ｏ）−Ｏ］、１７１ｐｐｍ［Ｎ−（Ｃ＝Ｏ）］、
１３４ｐｐｍ（−ＣＨ＝ＣＨ−）、６３．３〜７０．９ｐｐｍ（−Ｏ−ＣＨ２−）、
３７．５ｐｐｍ（Ｎ−ＣＨ２−）、３３．８ｐｐｍ［−ＣＨ２−（Ｃ＝Ｏ）］、
２４．２−２８．１ｐｐｍ（−ＣＨ２−）
【０２５２】
元素分析（ＣＨＮ）：
計算値；Ｃ５８．７％、Ｈ６．６４％、Ｎ５．１７％
分析値；Ｃ５７．４％、Ｈ６．６０％、Ｎ４．６０％
【０２５３】
ＧＰＣによる分子量分布分析結果（ポリスチレン換算）：
数平均分子量１，４００，重量平均分子量１，５００
【０２５４】
（合成例１７）
合成例６において、マレイミドカプロン酸９．８ｇに代えて、合成例４で得た２−マレイミド−２−メチル酢酸７．０ｇを用い、数平均分子量１，０００のポリテトラメチレングリコール２０ｇに代えて、数平均分子量６５０のポリテトラメチレングリコール（保土谷化学株式会社製の「ＰＴＧ６５０ＳＮ」、ＧＰＣによるポリスチレン換算値：数平均分子量１，２００、重量平均分子量１，６００）１３ｇを用いた以外は、合成例６と同様にして、式（１４）
【０２５５】
【化１８】
0003599160.tif 000017
【０２５６】
で表わされるマレイミド誘導体Ｌの淡黄色液体１９ｇを得た。
【０２５７】
＜マレイミド誘導体Ｌの物性値＞
ＩＲ：
１７４５ｃｍ−１、１７１８ｃｍ−１（Ｃ＝Ｏ）、８３１ｃｍ−１、６９７ｃｍ−１（Ｃ＝Ｃ）
【０２５８】
１Ｈ  ＮＭＲ（３００ＭＨｚ，ＣＤＣｌ３）：
６．７ｐｐｍ（ｓ，４Ｈ，−ＣＨ＝ＣＨ−）、
４．８ｐｐｍ（ｑ，２Ｈ，Ｎ−ＣＨ２−）、
４．２ｐｐｍ［ｔ，４Ｈ，−（Ｃ＝Ｏ）−Ｏ−ＣＨ２−］、
３．４〜３．５ｐｐｍ（ｍ，−Ｏ−ＣＨ２−）、
２．３ｐｐｍ［ｔ，４Ｈ，−（Ｃ＝Ｏ）−ＣＨ２−］、
１．６〜１．７ｐｐｍ（ｍ，−ＣＨ２−，−ＣＨ３）
【０２５９】
１３Ｃ  ＮＭＲ（７５ＭＨｚ，ＣＤＣｌ３）：
１７１ｐｐｍ［Ｎ−（Ｃ＝Ｏ）］、１６９ｐｐｍ［−（Ｃ＝Ｏ）−Ｏ］、
１３４ｐｐｍ（−ＣＨ＝ＣＨ−）、
６５．７ｐｐｍ、７０．０〜７０．８ｐｐｍ（−Ｏ−ＣＨ２−）、
４７．５ｐｐｍ（Ｎ−ＣＨ２−）、２５．３−２６．９ｐｐｍ（−ＣＨ２−）
１５．１ｐｐｍ（−ＣＨ３）
【０２６０】
元素分析（ＣＨＮ）：
計算値；Ｃ６２．０％、Ｈ８．４５％、Ｎ２．９４％
分析値；Ｃ５９．９％、Ｈ９．００％、Ｎ１．９０％
【０２６１】
ＧＰＣによる分子量分布分析結果（ポリスチレン換算）：
数平均分子量２，１００、重量平均分子量２，５００
【０２６２】
（合成例１８）
合成例６において、マレイミドカプロン酸９．８ｇに代えて、合成例５で得たマレイミド酢酸６．８ｇを用い、数平均分子量１，０００のポリテトラメチレングリコール２０ｇに代えて、数平均分子量６５０のポリテトラメチレングリコール（保土谷化学株式会社製の「ＰＴＧ６５０ＳＮ」、ＧＰＣによるポリスチレン換算値：数平均分子量１，２００、重量平均分子量１，６００）１３ｇを用いた以外は、合成例６と同様にして、式（１５）
【０２６３】
【化１９】
0003599160.tif 000018
【０２６４】
で表わされるマレイミド誘導体Ｍの淡黄色液体１８ｇを得た。
【０２６５】
＜マレイミド誘導体Ｍの物性値＞
ＩＲ：
１７５０ｃｍ−１、１７１９ｃｍ−１（Ｃ＝Ｏ）、８３１ｃｍ−１、６９８ｃｍ−１（Ｃ＝Ｃ）
【０２６６】
１Ｈ  ＮＭＲ（３００ＭＨｚ，ＣＤＣｌ３）：
６．８ｐｐｍ（ｓ，４Ｈ，−ＣＨ＝ＣＨ−）、
４．３ｐｐｍ［ｓ，４Ｈ，Ｎ−ＣＨ２−（Ｃ＝Ｏ）−］、
４．２ｐｐｍ［ｔ，４Ｈ，−（Ｃ＝Ｏ）−Ｏ−ＣＨ２−］、
３．４ｐｐｍ（ｍ，−Ｏ−ＣＨ２−）、１．６〜１．７ｐｐｍ（ｍ，−ＣＨ２−）
【０２６７】
１３Ｃ  ＮＭＲ（７５ＭＨｚ，ＣＤＣｌ３）：
１７０ｐｐｍ［Ｎ−（Ｃ＝Ｏ）］、１６７ｐｐｍ［−（Ｃ＝Ｏ）−Ｏ］、
１３４ｐｐｍ（−ＣＨ＝ＣＨ−）、
６５．７ｐｐｍ、７０．０〜７０．７ｐｐｍ（−Ｏ−ＣＨ２−）、
３８．６ｐｐｍ（Ｎ−ＣＨ２−）、２５．４−２６．５ｐｐｍ（−ＣＨ２−）
【０２６８】
元素分析（ＣＨＮ）：
計算値；Ｃ６１．３％、Ｈ８．２７％、Ｎ３．０３％
分析値；Ｃ５８．３％、Ｈ７．５０％、Ｎ１．８０％
【０２６９】
ＧＰＣによる分子量分布分析結果（ポリスチレン換算）：
数平均分子量２，１００、重量平均分子量２，５００
【０２７０】
（合成例１９）
合成例６において、数平均分子量１，０００のポリテトラメチレングリコール２０ｇに代えて、数平均分子量６００のポリエチレングリコール（関東化学株式会社製、ＧＰＣによるポリスチレン換算値：数平均分子量６５５、重量平均分子量６８６）１２ｇを用いた以外は、合成例６と同様にして、式（１６）
【０２７１】
【化２０】
0003599160.tif 000019
【０２７２】
で表わされるマレイミド誘導体Ｎの淡黄色液体１５ｇを得た。
【０２７３】
＜マレイミド誘導体Ｎの物性値＞
ＩＲ：
１７３５ｃｍ−１、１７１２ｃｍ−１（Ｃ＝Ｏ）、８２９ｃｍ−１、６９６ｃｍ−１（Ｃ＝Ｃ）
【０２７４】
１Ｈ−ＮＭＲ（４００ＭＨｚ，ＣＤＣｌ３）：
６．７ｐｐｍ（ｓ，４Ｈ，−ＣＨ＝ＣＨ−）、
４．２ｐｐｍ［ｔ，４Ｈ，−（Ｃ＝Ｏ）−Ｏ−ＣＨ２−］、
３．６ｐｐｍ（ｍ，−Ｏ−ＣＨ２−）、
３．５ｐｐｍ（ｔ，４Ｈ，Ｎ−ＣＨ２−）、
２．３ｐｐｍ［ｔ，４Ｈ，−（Ｃ＝Ｏ）−ＣＨ２−］、
１．６ｐｐｍ（ｍ，８Ｈ，−ＣＨ２−）
１．４ｐｐｍ（ｍ，４Ｈ，−ＣＨ２−）
【０２７５】
１３Ｃ−ＮＭＲ（１００ＭＨｚ，ＣＤＣｌ３）：
１７３ｐｐｍ［−（Ｃ＝Ｏ）−Ｏ］、１７１ｐｐｍ［Ｎ−（Ｃ＝Ｏ）］、
１３４ｐｐｍ（−ＣＨ＝ＣＨ−）、
６３．４ｐｐｍ、６９．１ｐｐｍ、７０．５ｐｐｍ（−Ｏ−ＣＨ２−）、
３７．６ｐｐｍ（Ｎ−ＣＨ２−）、３３．９ｐｐｍ［−ＣＨ２−（Ｃ＝Ｏ）］、
２４．３ｐｐｍ、２６．２ｐｐｍ、２８．２ｐｐｍ（−ＣＨ２−）
【０２７６】
元素分析（ＣＨＮ）：
計算値；Ｃ５５．６％、Ｈ７．６７％、Ｎ２．８％
分析値；Ｃ５４．９％、Ｈ７．８８％、Ｎ２．６％
【０２７７】
ＧＰＣ（ポリスチレン換算）：
数平均分子量１，０６０，重量平均分子量１，０８０
【０２７８】
（合成例２０）
冷却管及び攪拌機を備えた容量１００ｍｌの３つ口フラスコに、水添ビスフェノールＡエピクロルヒドリン付加物（新日本理化（株）製の「ＨＢＥ−１００」、ＧＰＣによるポリスチレン換算値：数平均分子量３６０、重量平均分子量３９０）２３．８ｇ、２，６−ｔｅｒｔ−ブチル−ｐ−クレゾール０．１０ｇ及び２−メチルイミダゾール０．０２ｇを仕込み、窒素気流下９０℃にて攪拌しながら、マレイミドカプロン酸２９．５ｇを３時間かけて添加した。４時間後、酸価がほぼ０になった時点で反応を終了し、式（１７）
【０２７９】
【化２１】
0003599160.tif 000020
【０２８０】
で表わされるマレイミド誘導体Ｏの黄色液体５０ｇを得た。
【０２８１】
＜マレイミド誘導体Ｏの物性値＞
ＩＲ：
３４６０ｃｍ−１（ＯＨ）、１７０５ｃｍ−１（Ｃ＝Ｏ）、８３４ｃｍ−１、
６９６ｃｍ−１（Ｃ＝Ｃ）
【０２８２】
１Ｈ−ＮＭＲ（３００ＭＨｚ，ＣＤＣｌ３）：
６．７ｐｐｍ（ｓ，４Ｈ，−ＣＨ＝ＣＨ−）、
５．３ｐｐｍ［ｓ，２Ｈ，−（Ｃ＝Ｏ）Ｏ−ＣＨ−］、
４．２ｐｐｍ（ｍ，２Ｈ，Ｏ−ＣＨ−）
４．０ｐｐｍ（ｓ，２Ｈ，−ＯＨ）、
３．５〜３．８ｐｐｍ（ｍ，Ｏ−ＣＨ２−，Ｎ−ＣＨ２−）、
２．３ｐｐｍ［ｔ，４Ｈ，−（Ｃ＝Ｏ）−ＣＨ２−］、
１．６〜１．７ｐｐｍ（ｍ，−ＣＨ２−，−ＣＨ−）、
１．２〜１．３ｐｐｍ（ｍ，−ＣＨ２−）
０．７ｐｐｍ（ｓ，６Ｈ，−ＣＨ３）
【０２８３】
１３Ｃ−ＮＭＲ（１００ＭＨｚ，ＣＤＣｌ３）：
１７３ｐｐｍ［−（Ｃ＝Ｏ）−Ｏ］、１７１ｐｐｍ［Ｎ−（Ｃ＝Ｏ）］、
１３４ｐｐｍ（−ＣＨ＝ＣＨ−）、７９．２ｐｐｍ［−（Ｃ＝Ｏ）Ｏ−ＣＨ−］、
６５．６ｐｐｍ、６８．８ｐｐｍ、６９．０ｐｐｍ（−Ｏ−ＣＨ２−，−Ｏ−ＣＨ−）、
３７．６ｐｐｍ（Ｎ−ＣＨ２−）、３３．９ｐｐｍ［−ＣＨ２−（Ｃ＝Ｏ）］、
３２．６〜２４．４ｐｐｍ（−ＣＨ２−，−ＣＨ−）、２０．６ｐｐｍ（−ＣＨ３）
【０２８４】
元素分析（ＣＨＮ）：
計算値；Ｃ６３．８％、Ｈ６．２７％、Ｎ３．８１％
分析値；Ｃ６５．３％、Ｈ６．５８％、Ｎ３．３４％
【０２８５】
ＧＰＣ（ポリスチレン換算）：
数平均分子量７８０、重量平均分子量８５０
【０２８６】
（合成例２１）
滴下ロート、冷却管及び撹拌機を備えた容量３００ｍｌの４つ口フラスコに、４−ヒドロキシブチルビニルエーテル５１．６ｇ、ジブチル錫ジラウレート０．０３ｇ、２，６−ｔｅｒｔ−ブチル−ｐ−クレゾール０．１２ｇ及びｐ−メトキシフェノール０．０１８ｇを仕込み、５０℃にて撹拌しながら、イソホロンジイソシアネート４８．４ｇを滴下ロートから２時間かけて滴下した。滴下終了後、液温を８０℃に上げ、４時間後、赤外線吸収スペクトル（ＩＲ）でイソシアネート由来の２，２５０ｃｍ−１の吸収がなくなったことを確認した上で、反応を終了し、式（１８）
【０２８７】
【化２２】
0003599160.tif 000021
【０２８８】
で表わされるビニルエーテルａの透明粘稠液体１００ｇを得た。
【０２８９】
（合成例２２）
滴下ロート、冷却管及び撹拌機を備えた容量３００ｍｌの４つ口フラスコに、４−ヒドロキシブチルビニルエーテル５８．５ｇ、ジブチル錫ジラウレート０．０３ｇ、２，６−ｔｅｒｔ−ブチル−ｐ−クレゾール０．１２ｇ及びｐ−メトキシフェノール０．０１８ｇを仕込み、６０℃にて撹拌しながら、ヘキサメチレンジイソシアネート三量体（住友バイエルウレタン株式会社製の「スミジュール」（Ｓｕｍｉｄｕｒ）  Ｎ−３５００」、ＧＰＣによるポリスチレン換算値：数平均分子量２，７００、重量平均分子量４，７００）４１．５ｇを滴下ロートから２時間かけて滴下した。滴下終了後、液温を８０℃に上げ、６時間後、赤外線吸収スペクトル（ＩＲ）でイソシアネート由来の２，２５０ｃｍ−１の吸収がなくなったことを確認した上で、反応を終了し、式（１９）
【０２９０】
【化２３】
0003599160.tif 000022
【０２９１】
で表わされるビニルエーテルｂの透明粘稠液体１００ｇを得た。
【０２９２】
（合成例２３）
滴下ロート、冷却管及び撹拌機を備えた容量３００ｍｌの４つ口フラスコに、重量平均分子量１，０００のテトラメチレングリコール（保土谷化学株式会社製の「ＰＴＧＬ１０００」、ＧＰＣによるポリスチレン換算値：数平均分子量２，１００、重量平均分子量５，０００）３４．８ｇ、ジブチル錫ジラウレート０．０３ｇ、２，６−ｔｅｒｔ−ブチル−ｐ−クレゾール０．４ｇ、ｐ−メトキシフェノール０．１ｇ及び酢酸エチル５０ｇを仕込み、５０℃にて撹拌しながら、イソホロンジイソシアネート１５．２ｇを滴下ロートから３時間かけて滴下した。滴下終了後、液温を６０℃に上げ、２時間後、ＮＣＯ％が理論値（５．８２％）に達した後、液温を７５℃に上げ、４−ヒドロキシブチルビニルエーテル５．４６ｇを３時間かけて加え、２１時間後、赤外線吸収スペクトル（ＩＲ）でイソシアネート由来の２，２５０ｃｍ−１の吸収がなくなったことを確認した上で、反応を終了し、式（２０）
【０２９３】
【化２４】
0003599160.tif 000023
【０２９４】
で表わされるビニルエーテルｃの透明粘稠液体５５．５ｇを得た。
【０２９５】
（実施例１〜１３）
合成例６〜１８で得たマレイミド誘導体Ａ〜Ｍについて、下記の評価方法に従って紫外線硬化性及び硬化塗膜のゲル分率と鉛筆硬度を評価し、その結果を表１にまとめて示した。
【０２９６】
（１）紫外線硬化性：
ガラス板上に、各硬化性化合物を硬化後の膜厚が５０μｍになるように塗布した後、大気中で１２０Ｗ／ｃｍ高圧水銀ランプ（アイ・グラフィックス株式会社製）を用いて、ランプ高さ１５ｃｍ、コンベア速度２０ｍ／分の条件で紫外線を照射し、塗膜表面をタックフリーにするために必要な照射回数により、評価した。なお、工業用ＵＶチェッカーＵＶＲ−Ｔ３７（株式会社トプコン製）を用いてＵＶ光量を測定したところ、１回のＵＶ照射量は、９２ｍＪ／ｃｍ２であった。
【０２９７】
（２）ゲル分率：
上記の硬化条件でランプの下を３回通して塗膜を作製した。ガラス板から剥離した硬化塗膜（重量；Ｗ１  ）を、メチルエチルケトン中で、８０℃、３時間還流した後、１００℃で１時間乾燥後に秤量（重量；Ｗ２  ）し、ゲル分率（％）＝１００×（Ｗ１−Ｗ２）／Ｗ１を求めた。
【０２９８】
（３）表面硬度：
上記のゲル分率の評価と同じ方法で塗膜を作製し、ＪＩＳ  Ｋ−５４００に基づき、鉛筆硬度を測定した。
【０２９９】
（比較例１）
Ｎ−ｔｅｒｔ−ブチルマレイミド（「シンセチック・コミニケーションズ（Ｓｙｎｔｈｅｔｉｃ  Ｃｏｍｍｕｎｉｃａｔｉｏｎｓ）」第２０巻第１６０７〜１６１０頁（１９９０年）に記載の化合物）について、実施例と同一の条件で紫外線を照射したが、１０回照射しても液状を維持し、硬化しなかった。
【０３００】
（比較例２）
Ｎ，Ｎ’−４，９−ジオキサ−１，１２−ビスマレイミドドデカン（「ポリマー・プレプリンツ（Ｐｏｌｙｍｅｒ  Ｐｒｅｐｒｉｎｔｓ）」第３７巻第３４８〜３４９頁（１９９６年）に記載の化合物）を用いて、実施例と同様にして塗膜の作製を試みたが、この化合物は、室温で固体であり、ガラス上に均一に塗布できなかった。そこで、この化合物をクロロホルム溶液として塗布し、溶媒を蒸発させて黄白色の塗膜を形成した。この塗膜に、実施例と同一の条件で紫外線を照射したが、１０回照射しても、塗膜は硬化せず、塗膜のゲル分率は０％であった。
【０３０１】
（比較例３）
Ｎ−エチルマレイミド（関東化学株式会社製、「ポリマー・レターズ（Ｐｏｌｙｍｅｒ  Ｌｅｔｔｅｒｓ）」第６巻第８８３〜８８８頁（１９６８年）に記載の化合物）を用いて、実施例と同様にして塗膜の作製を試みたが、この化合物は、室温で固体であり、ガラス上に均一に塗布できなかった。そこで、この化合物をメタノール溶液として塗布し、溶媒を蒸発させて塗膜を形成した。この塗膜は、微粒子からなり、均質な塗膜は形成できなかった。この塗膜に、実施例と同一条件で紫外線を照射したが、硬化しなかった。
【０３０２】
（比較例４）
合成例６において、数平均分子量１，０００のポリテトラメチレングリコール２０ｇに代えて、ヘキサンジオール２．２４ｇを用いた以外は、合成例６と同様にして、式（２１）
【０３０３】
【化２５】
0003599160.tif 000024
【０３０４】
で表わされるマレイミド誘導体Ｐの淡黄色固体８．５ｇを得た。
【０３０５】
この化合物は、室温で固体であり、ガラス上に均一に塗布できなかった。そこで、この化合物をクロロホルム溶液として塗布し、溶媒を蒸発させて黄白色の塗膜を形成した。この塗膜に、実施例と同一の条件で紫外線を照射したが、１０回照射しても、塗膜は硬化せず、塗膜のゲル分率は０％であった。
【０３０６】
（比較例５）
合成例６において、数平均分子量１，０００のポリテトラメチレングリコール２０ｇに代えて、ジエチレングリコール２．１ｇを用いた以外は合成例６と同様にして、式（２２）
【０３０７】
【化２６】
0003599160.tif 000025
【０３０８】
で表わされるマレイミド誘導体Ｑの淡黄色液体８．０ｇを得た。
【０３０９】
この化合物について、実施例と同一の条件で紫外線を照射したが、６回照射しても内部は液状を維持し、３回照射したときのゲル分率は３６％であった。
【０３１０】
【表１】
0003599160.tif 000026
【０３１１】
表１において、「−」は測定不可能を表す。
＜表１中の化合物の説明＞
Ａ〜Ｍ：合成例６〜１８で得た一般式（１）で表わされるマレイミド誘導体
Ｐ〜Ｑ：比較例４〜６で得たマレイミド誘導体
ＮＢＭＩ：Ｎ−ブチルマレイミド（シグマアルドリッチジャパン株式会社製）
ＢＭＩＤ：Ｎ，Ｎ’−４，９−ジオキサ−１，１２−ビスマレイミドドデカン
ＥＭＩ：Ｎ−エチルマレイミド（関東化学株式会社製）
【０３１２】
（実施例１４）
合成例７で得た式（４）で表わされるマレイミド誘導体Ｂと、合成例１１で得た式（８）で表わされるマレイミド誘導体Ｆとを、重量比で３：７となる割合で混合して、活性エネルギー線硬化性組成物（Ａ−１）を得た。この活性エネルギー線硬化性組成物について、実施例１と同様にして紫外線硬化性、硬化塗膜のゲル分率及び鉛筆硬度を評価し、その結果を表２に示した。
【０３１４】
（実施例１６）
合成例１６で得た式（１３）で表わされるマレイミド誘導体Ｋと、合成例１８で得た式（１５）で表わされるマレイミド誘導体Ｍとを、重量比で７：３となる割合で混合して、活性エネルギー線硬化性組成物（Ａ−３）を得た。この活性エネルギー線硬化性組成物について、実施例１と同様にして紫外線硬化性、硬化塗膜のゲル分率及び鉛筆硬度を評価し、その結果を表２に示した。
【０３１５】
（実施例１７）
合成例８で得た式（５）で表わされるマレイミド誘導体Ｃと、Ｎ，Ｎ’−１，１２−ドデカメチレンビスマレイミド（「ポリマー・プレプリンツ（Ｐｏｌｙｍｅｒ  Ｐｒｅｐｒｉｎｔｓ）」第３７巻３４８〜３４９頁（１９９６年）に記載の化合物）とを、重量比で２：１となる割合で混合して、活性エネルギー線硬化性組成物（Ａ−４）を得た。この活性エネルギー線硬化性組成物について、実施例１と同様にして紫外線硬化性、硬化塗膜のゲル分率及び鉛筆硬度を評価し、その結果を表２に示した。
【０３１６】
（実施例１８）
合成例１３で得た式（１０）で表わされるマレイミド誘導体Ｈ、合成例１５で得た式（１２）で表わされるマレイミド誘導体Ｊ及びＮ−ラウリルマレイミド（大八化学株式会社製の「ＬＭＩ」）とを、重量比で４：４：２となる割合で混合して、活性エネルギー線硬化性組成物（Ａ−５）を得た。この活性エネルギー線硬化性組成物について、実施例１と同様にして紫外線硬化性、硬化塗膜のゲル分率及び鉛筆硬度を評価し、その結果を表２に示した。
【０３１７】
（実施例１９）
合成例１８で得た式（１５）で表わされるマレイミド誘導体Ｍと、Ｎ−ブチルマレイミド（シグマアルドリッチジャパン株式会社製、特開昭６１−２５００６４及び特開昭６２−６４８１３に実施例に記載の化合物）とを、重量比で２：１となる割合で混合して、活性エネルギー線硬化性組成物（Ａ−６）を得た。この活性エネルギー線硬化性組成物について、実施例１と同様にして紫外線硬化性、硬化塗膜のゲル分率及び鉛筆硬度を評価し、その結果を表２に示した。
【０３１８】
（実施例２０）
合成例１３で得た式（１０）で表わされるマレイミド誘導体Ｈと、イソブトキシメチルアクリルアミド（笠野興産株式会社製の「ワスマーＩＢＭ」）とを、重量比で２：１となる割合で混合して、活性エネルギー線硬化性組成物（Ａ−７）を得た。この活性エネルギー線硬化性組成物について、実施例１と同様にして紫外線硬化性、硬化塗膜のゲル分率及び鉛筆硬度を評価し、その結果を表２に示した。
【０３１９】
（実施例２１）
合成例１４で得た式（１１）で表わされるマレイミド誘導体Ｉと、イソブトキシメチルアクリルアミド（笠野興産株式会社製の「ワスマーＩＢＭ」）とを、重量比で２：１となる割合で混合して、活性エネルギー線硬化性組成物（Ａ−８）を得た。この活性エネルギー線硬化性組成物について、実施例１と同様にして紫外線硬化性、硬化塗膜のゲル分率及び鉛筆硬度を評価し、その結果を表２に示した。
【０３２０】
（実施例２２）
合成例１６で得た式（１３）で表わされるマレイミド誘導体Ｋ、合成例７で得た式（４）で表わされるマレイミド誘導体Ｂ及びジオクチルマレート（黒金化学株式会社製の「ＤＯＭ」）とを、重量比で２：２：１となる割合で混合して、活性エネルギー線硬化性組成物（Ａ−９）を得た。この活性エネルギー線硬化性組成物について、実施例１と同様にして紫外線硬化性、硬化塗膜のゲル分率及び鉛筆硬度を評価し、その結果を表２に示した。
【０３２１】
（実施例２３）
合成例１３で得た式（１０）で表わされるマレイミド誘導体Ｈ、合成例７で得た式（４）で表わされるマレイミド誘導体Ｂ及びジオクチルフマレート（黒金化学株式会社製の「ＤＯＦ」）とを、重量比で２：２：１となる割合で混合して、活性エネルギー線硬化性組成物（Ａ−１０）を得た。この活性エネルギー線硬化性組成物について、実施例１と同様にして紫外線硬化性、硬化塗膜のゲル分率及び鉛筆硬度を評価し、その結果を表２に示した。
【０３２２】
（比較例６）
１，１’−（メチレンジ−４，１−フェニレン）ビスマレイミド（シグマアルドリッチジャパン株式会社製）と、ジオクチルフマレート（黒金化学株式会社製の「ＤＯＦ」）とを、重量比で３：７となる割合で混合したが、１，１’−（メチレンジ−４，１−フェニレン）ビスマレイミドは固体であり、ジオクチルフマレートに溶解しなかった。この混合液を撹拌し、分散したところでガラス上に塗布し、実施例１と同一の条件で紫外線を照射したが、１０回照射しても塗膜を形成しなかった。
【０３２３】
（比較例７）
Ｎ，Ｎ’−４，９−ジオキサ−１，１２−ビスマレイミドドデカン（「ポリマー・プレプリンツ（Ｐｏｌｙｍｅｒ  Ｐｒｅｐｒｉｎｔｓ）」第３７巻第３４８〜３４９頁（１９９６年）に記載の化合物）と、Ｎ−ブチルマレイミド（シグマアルドリッチジャパン株式会社製、特開昭６１−２５００６４及び特開昭６２−６４８１３の実施例に記載の化合物）とを、重量比で２：１となる割合で混合して、活性エネルギー線硬化性組成物（Ｂ−１）を得た。この活性エネルギー線硬化性組成物に、実施例１と同一の条件で紫外線を照射したが、５回照射しても内部は液状を維持し、３回照射した時点でのゲル分率は４２％であった。
【０３２４】
（比較例８）
比較例４で得た式（２１）で表わされるマレイミド誘導体Ｐと、イソブトキシメチルアクリルアミド（笠野興産株式会社製の「ワスマーＩＢＭ」）とを、重量比で２：１となる割合で混合して、活性エネルギー線硬化性組成物（Ｂ−２）を得た。この活性エネルギー線硬化性組成物に、実施例１と同一の条件で紫外線を照射したが、５回照射しても内部は液状を維持し、３回照射した時点でのゲル分率は２３．７％であった。
【０３２５】
（比較例９）
比較例５で得た式（２２）で表わされるマレイミド誘導体Ｑと、イソブトキシメチルアクリルアミド（笠野興産株式会社製の「ワスマーＩＢＭ」）とを、重量比で２：１となる割合で混合して、活性エネルギー線硬化性組成物（Ｂ−３）を得た。この活性エネルギー線硬化性組成物に、実施例１と同一の条件で紫外線を照射したが、５回照射しても内部は液状を維持し、３回照射した時点でのゲル分率は３１．１％であった。
【０３２６】
【表２】
0003599160.tif 000027
【０３２７】
＜表２中の化合物の説明＞
Ｂ〜Ｍ：合成例７〜１８で得た一般式（１）で表わされるマレイミド誘導体
ＤＭＢＭ：Ｎ，Ｎ’−１，１２−ドデカメチレンビスマレイミド
ＬＭＩ：Ｎ−ラウリルマレイミド（大八化学株式会社製の「ＬＭＩ」）
ＮＢＭＩ：Ｎ−ブチルマレイミド（シグマアルドリッチジャパン株式会社製）
ＩＢＭ：イソブトキシメチルアクリルアミド（笠野興産株式会社製の「ワスマーＩＢＭ」）
ＤＯＭ：ジオクチルマレート（黒金化学株式会社製の「ＤＯＭ」）
ＤＯＦ：ジオクチルフマレート（黒金化学株式会社製の「ＤＯＦ」）
【０３２８】
【表３】
0003599160.tif 000028
【０３２９】
表３において、「−」は、測定不可能を表わす。
＜表３中の化合物の説明＞
Ｐ〜Ｑ：比較例４〜６で得たマレイミド誘導体
ＭＤＯＢＭ：１，１’−（メチレンジ−４，１−フェニレン）ビスマレイミド（シグマアルドリッチジャパン株式会社製）
ＤＯＦ：ジオクチルフマレート（黒金化学株式会社製の「ＤＯＦ」）
４，９ＤＯＭＩ：Ｎ，Ｎ’−４，９−ジオキサ−１，１２−ビスマレイミドドデカン
ＮＢＭＩ：Ｎ−ブチルマレイミド（シグマアルドリッチジャパン株式会社製）
ＩＢＭ：イソブトキシメチルアクリルアミド（笠野興産株式会社製の「ワスマーＩＢＭ」）
【０３３０】
表１〜３に示した結果から、本発明の一般式（１）で表わされるマレイミド誘導体を含有する活性エネルギー線硬化性組成物化合物は、光重合開始剤を使用していないにも拘わらず、紫外線の照射のみで容易に硬化し、均一な透明な塗膜を形成した。一方、比較例１〜３、６及び７で使用した既知の化合物は、紫外線を照射しても硬化せず、均一な塗膜を形成できないという欠点があることが明らかである。
【０３３１】
また、比較例４及び５で使用した化合物は、本発明の一般式（１）と同様の構造を有するが、連結基Ｒ２が−（ＣＨ２）６−及び−（ＣＨ２−ＣＨ２−Ｏ−ＣＨ２−ＣＨ２）−であり、  いずれも分子量１００未満であり、実施例の活性エネルギー線硬化性組成物と比較して、硬化が遅いことが理解できる。また、これらの化合物を用いた比較例８及び９の組成物も、実施例の活性エネルギー線硬化性組成物と比較して、硬化が遅いことが理解できる。
【０３３２】
一方、実施例９及び２１で使用した化合物は、連結基Ｒ２  が−（ＣＨ２−ＣＨ２−Ｏ−ＣＨ２−ＣＨ２−Ｏ−ＣＨ２−ＣＨ２）−であり、分子量は１１８と１００以上である。この場合、比較例４、５、８及び９の組成物と比較して、硬化速度が速く、ゲル分率の高い塗膜を与えることが理解できる。
【０３３３】
このように、Ｒ２  で示される連結基の分子量が１００より大きい場合には優れた活性エネルギー線硬化特性を示すことが明らかであり、本発明の組成物の効果が明白である。
【０３３４】
（実施例２４）
合成例６で得たマレイミド誘導体Ａと、トリメチロールプロパントリアクリレートのトリ（エチレンオキシド）変性物（日本化薬株式会社製の「ＫＡＹＡＲＡＤ−ＴＨＥ３３０」）とを、重量比で７０：３０となる割合で混合して、活性エネルギー線硬化性組成物（Ａ−１１）を得た。この活性エネルギー線硬化性組成物（Ａ−１１）について、実施例１と同様にして紫外線硬化性、硬化塗膜のゲル分率及び鉛筆硬度を評価し、その結果を表４に示した。
【０３３５】
（実施例２５）
合成例６で得たマレイミド誘導体Ａと、ジペンタエリスリトールヘキサアクリレート（日本化薬株式会社製の「ＫＡＹＡＲＡＤ−ＤＰＨＡ」）とを、重量比で３０：７０となる割合で混合して、活性エネルギー線硬化性組成物（Ａ−１２）を得た。この活性エネルギー線硬化性組成物（Ａ−１２）について、実施例１と同様にして紫外線硬化性、硬化塗膜のゲル分率及び鉛筆硬度を評価し、その結果を表４に示した。
【０３３６】
（実施例２６）
実施例２４において、トリメチロールプロパントリアクリレートのトリ（エチレンオキシド）変性物に代えて、ジシクロペンテニルアクリレート（日立化成株式会社製の「ＦＡ−５１１Ａ」）を用いた以外は、実施例２４と同様にして、活性エネルギー線硬化性組成物（Ａ−１３）を得た。この活性エネルギー線硬化性組成物（Ａ−１３）について、実施例１と同様にして紫外線硬化性、硬化塗膜のゲル分率及び鉛筆硬度を評価し、その結果を表４に示した。
【０３３７】
（実施例２７）
実施例２４において、トリメチロールプロパントリアクリレートのトリ（エチレンオキシド）変性物に代えて、イソボルニルアクリレート（大阪有機化学工業株式会社製の「ＩＢＸＡ」）を用いた以外は、実施例２４と同様にして、活性エネルギー線硬化性組成物（Ａ−１４）を得た。この活性エネルギー線硬化性組成物（Ａ−１４）について、実施例１と同様にして紫外線硬化性、硬化塗膜のゲル分率及び鉛筆硬度を評価し、その結果を表４に示した。
【０３３８】
（実施例２８）
合成例６で得たマレイミド誘導体Ａと、変性ビスフェノールＡジアクリレート（大日本インキ化学工業株式会社製の「Ｖ−５５００」）とを、重量比で５０：５０となる割合で混合して、活性エネルギー線硬化性組成物（Ａ−１５）を得た。この活性エネルギー線硬化性組成物（Ａ−１５）について、実施例１と同様にして紫外線硬化性、硬化塗膜のゲル分率及び鉛筆硬度を評価し、その結果を表４に示した。
【０３３９】
（実施例２９）
実施例２８において、変性ビスフェノールＡジアクリレートに代えて、ウレタンジアクリレート（大日本インキ化学工業株式会社製の「Ｖ−４２００」）を用いた以外は、実施例２８と同様にして、活性エネルギー線硬化性組成物（Ａ−１６）を得た。この活性エネルギー線硬化性組成物（Ａ−１６）について、実施例１と同様にして紫外線硬化性、硬化塗膜のゲル分率及び鉛筆硬度を評価し、その結果を表４に示した。
【０３４０】
（実施例３０）
実施例２８において、変性ビスフェノールＡジアクリレートに代えて、ポリエステルアクリレート（東亞合成株式会社製の「Ｍ−５６００」）を用いた以外は、実施例２８と同様にして、活性エネルギー線硬化性組成物（Ａ−１７）を得た。この活性エネルギー線硬化性組成物（Ａ−１７）について、実施例１と同様にして紫外線硬化性、硬化塗膜のゲル分率及び鉛筆硬度を評価し、その結果を表４に示した。
【０３４１】
（実施例３１）
実施例２８において、変性ビスフェノールＡジアクリレートに代えて、ポリエステルアクリレート（東亞合成株式会社製の「Ｍ−８０６０」）を用いた以外は、実施例２８と同様にして、活性エネルギー線硬化性組成物（Ａ−１８）を得た。この活性エネルギー線硬化性組成物（Ａ−１８）について、実施例１と同様にして紫外線硬化性、硬化塗膜のゲル分率及び鉛筆硬度を評価し、その結果を表４に示した。
【０３４２】
（実施例３２）
実施例２４において、トリメチロールプロパントリアクリレートのトリ（エチレンオキシド）変性物に代えて、トリメチロールプロパントリメタアクリレート（大日本インキ化学工業株式会社製の「ルミキュアー（ＬＵＭＩＣＵＲＥ）ＴＭＭ−３００」）を用いた以外は、実施例２４と同様にして、活性エネルギー線硬化性組成物（Ａ−１９）を得た。この活性エネルギー線硬化性組成物（Ａ−１９）について、実施例１と同様にして紫外線硬化性、硬化塗膜のゲル分率及び鉛筆硬度を評価し、その結果を表４に示した。
【０３４３】
（実施例３３）
合成例８で得たマレイミド誘導体Ｃと、ジペンタエリスリトールヘキサアクリレート（日本化薬株式会社製の「ＫＡＹＡＲＡＤ−ＤＰＨＡ」）とを、重量比で５０：５０となる割合で混合して、活性エネルギー線硬化性組成物（Ａ−２０）を得た。この活性エネルギー線硬化性組成物（Ａ−２０）について、実施例１と同様にして紫外線硬化性、硬化塗膜のゲル分率及び鉛筆硬度を評価し、その結果を表５に示した。
【０３４４】
（実施例３４）
合成例８で得たマレイミド誘導体Ｃと、ポリエチレングリコール４００ジアクリレート（日本化薬株式会社製の「ＫＡＹＡＲＡＤ−ＰＥＧ４００ＤＡ」）とを、重量比で７０：３０となる割合で混合して、活性エネルギー線硬化性組成物（Ａ−２１）を得た。この活性エネルギー線硬化性組成物（Ａ−２１）について、実施例１と同様にして紫外線硬化性、硬化塗膜のゲル分率及び鉛筆硬度を評価し、その結果を表５に示した。
【０３４５】
（実施例３５）
実施例３３において、マレイミド誘導体Ｃに代えて、合成例９で得たマレイミド誘導体Ｄを用いた以外は、実施例３３と同様にして、活性エネルギー線硬化性組成物（Ａ−２２）を得た。この活性エネルギー線硬化性組成物（Ａ−２２）について、実施例１と同様にして紫外線硬化性、硬化塗膜のゲル分率及び鉛筆硬度を評価し、その結果を表５に示した。
【０３４６】
（実施例３６）
合成例９で得たマレイミド誘導体Ｄと、トリメチロールプロパントリアクリレート（日本化薬株式会社製の「ＫＡＹＡＲＡＤ−ＴＭＰＴＡ」）とを、重量比で７０：３０となる割合で混合して、活性エネルギー線硬化性組成物（Ａ−２３）を得た。この活性エネルギー線硬化性組成物（Ａ−２３）について、実施例１と同様にして紫外線硬化性、硬化塗膜のゲル分率及び鉛筆硬度を評価し、その結果を表５に示した。
【０３４７】
（実施例３７）
実施例３３において、マレイミド誘導体Ｃに代えて、合成例１４で得たマレイミド誘導体Ｉを用いた以外は、実施例３３と同様にして、活性エネルギー線硬化性組成物（Ａ−２４）を得た。この活性エネルギー線硬化性組成物（Ａ−２４）について、実施例１と同様にして紫外線硬化性、硬化塗膜のゲル分率及び鉛筆硬度を評価し、その結果を表５に示した。
【０３４８】
（実施例３８）
実施例２５において、マレイミド誘導体Ａに代えて、合成例１９で得たマレイミド誘導体Ｎを用いた以外は、実施例２５と同様にして、活性エネルギー線硬化性組成物（Ａ−２５）を得た。この活性エネルギー線硬化性組成物（Ａ−２５）について、実施例１と同様にして紫外線硬化性、硬化塗膜のゲル分率及び鉛筆硬度を評価し、その結果を表５に示した。
【０３４９】
（実施例３９）
合成例１９で得たマレイミド誘導体Ｎと、ヘキサンジオールジアクリレート（日本化薬株式会社製の「ＫＳ−ＨＤＤＡ」）とを、重量比で７０：３０となる割合で混合して、活性エネルギー線硬化性組成物（Ａ−２６）を得た。この活性エネルギー線硬化性組成物（Ａ−２６）について、実施例１と同様にして紫外線硬化性、硬化塗膜のゲル分率及び鉛筆硬度を評価し、その結果を表５に示した。
【０３５０】
（実施例４０）
実施例２５において、マレイミド誘導体Ａに代えて、合成例１０で得たマレイミド誘導体Ｅを用いた以外は、実施例２５と同様にして、活性エネルギー線硬化性組成物（Ａ−２７）を得た。この活性エネルギー線硬化性組成物（Ａ−２７）について、実施例１と同様にして紫外線硬化性、硬化塗膜のゲル分率及び鉛筆硬度を評価し、その結果を表５に示した。
【０３５１】
（実施例４１）
実施例３６において、マレイミド誘導体Ｄに代えて、合成例１０で得たマレイミド誘導体Ｅを用いた以外は、実施例３６と同様にして、活性エネルギー線硬化性組成物（Ａ−２８）を得た。この活性エネルギー線硬化性組成物（Ａ−２８）について、実施例１と同様にして紫外線硬化性、硬化塗膜のゲル分率及び鉛筆硬度を評価し、その結果を表５に示した。
【０３５４】
（比較例１０）
Ｎ−エチルマレイミド（関東化学株式会社製、「ポリマー  レターズ（Ｐｏｌｙｍｅｒ  Ｌｅｔｔｅｒｓ）」第６巻第８８３〜８８８頁（１９６８年）に記載の化合物）と、ジペンタエリスリトールヘキサアクリレート（日本化薬株式会社製の「ＫＡＹＡＲＡＤ−ＤＰＨＡ」）とを、重量比で３０：７０となる割合で配合したが、Ｎ−エチルマレイミドは室温で固体であり、室温ではアクリレートに溶解しなかった。そこで、この組成物を６０℃に加温することによって、Ｎ−エチルマレイミドをアクリレートに溶解し、同温度でガラス上に塗布して実施例１と同一条件で紫外線を照射したが、１０回照射しても、塗膜は硬化せず、塗膜のゲル分率は０％であった。
【０３５５】
（比較例１１）
比較例１０において、ジペンタエリスリトールヘキサアクリレートに代えて、変性ビスフェノールＡジアクリレート（大日本インキ化学工業株式会社製の「Ｖ−５５００」）を用いた以外は、比較例１０と同様にして配合したが、Ｎ−エチルマレイミドは室温で固体であり、室温ではアクリレートに溶解しなかった。そこで、この組成物を６０℃に加温することによって、Ｎ−エチルマレイミドをアクリレートに溶解し、同温度でガラス上に塗布して実施例１と同一条件で紫外線を照射したが、１０回照射しても、塗膜は硬化せず、塗膜のゲル分率は０％であった。
【０３５６】
（比較例１２）
Ｎ−ヘキシルマレイミドと、ジペンタエリスリトールヘキサアクリレート（日本化薬株式会社製の「ＫＡＹＡＲＡＤ−ＤＰＨＡ」）とを、重量比で５０：５０となる割合で配合した組成物について、実施例１と同一の条件で紫外線を照射した。しかしながら、この組成物の硬化性は実施例よりも悪く、塗膜のゲル分率も実施例より低かった。
【０３５７】
（比較例１３）
Ｎ−ヘキシルマレイミドと、ポリエチレングリコール４００ジアクリレート（日本化薬株式会社製の「ＫＡＹＡＲＡＤ−ＰＥＧ４００ＤＡ」）とを、重量比で５０：５０となる割合で配合した組成物について、実施例１と同一の条件で紫外線を照射した。しかしながら、この組成物の硬化性は実施例よりも悪く、塗膜のゲル分率も実施例より低かった。
【０３５８】
（比較例１４）
イソホロンビスウレタンビス（Ｎ−エチルマレイミド）（「ポリマー  プレプリンツ（Ｐｏｌｙｍｅｒ  Ｐｒｅｐｒｉｎｔｓ）」第３７巻第３４８〜３４９頁（１９９６年）に記載の化合物）と、ジシクロペンテニルアクリレート（日立化成株式会社製の「ＦＡ−５１１Ａ」）とを、重量比で３０：７０となる割合で配合したが、イソホロンビスウレタンビス（Ｎ−エチルマレイミド）は室温で固体であり、室温ではアクリレートに溶解しなかった。この組成物を６０℃に加温したが、イソホロンビスウレタンビス（Ｎ−エチルマレイミド）がアクリレートに溶解せず、ガラス上に均一に塗布できなかった。
【０３５９】
（比較例１５）
Ｎ，Ｎ’−４，９−ジオキサ−１，１２−ビスマレイミドドデカン（「ポリマー  プレプリンツ（Ｐｏｌｙｍｅｒ  Ｐｒｅｐｒｉｎｔｓ）」第３７巻第３４８〜３４９頁（１９９６年）に記載の化合物）と、ジシクロペンテニルアクリレート（日立化成株式会社製の「ＦＡ−５１１Ａ」）とを、重量比で５０：５０となる割合で配合したが、Ｎ，Ｎ’−４，９−ジオキサ−１，１２−ビスマレイミドドデカンは室温で固体であり、室温ではアクリレートに溶解しなかった。そこで、この組成物を６０℃に加温してＮ，Ｎ’−４，９−ジオキサ−１，１２−ビスマレイミドドデカンをアクリレートに溶解し、同温度でガラス上に塗布して実施例１と同一条件で紫外線照射した。しかしながら、この組成物の硬化性は実施例よりも悪く、塗膜のゲル分率と鉛筆硬度も実施例より低かった。
【０３６０】
（比較例１６）
比較例１５において、ジシクロペンテニルアクリレートに代えて、ポリエチレングリコール４００ジアクリレート（日本化薬株式会社製の「ＫＡＹＡＲＡＤ−ＰＥＧ４００ＤＡ」）を用いた以外は、比較例１５と同様にして配合したが、Ｎ，Ｎ’−４，９−ジオキサ−１，１２−ビスマレイミドドデカンは室温で固体であり、室温ではアクリレートに溶解しなかった。そこで、この組成物を６０℃に加温してＮ，Ｎ’−４，９−ジオキサ−１，１２−ビスマレイミドドデカンをアクリレートに溶解し、同温度でガラス上に塗布して実施例１と同一条件で紫外線照射した。しかしながら、この組成物の硬化性は実施例よりも悪く、塗膜のゲル分率と鉛筆硬度も実施例より低かった。
【０３６１】
【表４】
0003599160.tif 000029
【０３６２】
【表５】
0003599160.tif 000030
【０３６３】
【表６】
0003599160.tif 000031
【０３６４】
表６において、「−」は、測定不可を表わす。
＜表４〜６中の化合物の説明＞
ＴＨＥ−３３０：トリメチロールプロパントリアクリレートのトリ（エチレンオキシド）変性物（日本化薬株式会社製の「ＫＡＹＡＲＡＤ−ＴＨＥ３３０」）
ＤＰＨＡ：ジペンタエリスリトールヘキサアクリレート（日本化薬株式会社製の「ＫＡＹＡＲＡＤ−ＤＰＨＡ」）
ＦＡ−５１１Ａ：ジシクロペンテニルアクリレート（日立化成株式会社製の「ＦＡ−５１１Ａ」）
ＩＢＸＡ：イソボルニルアクリレート（大阪有機化学工業株式会社製の「ＩＢＸＡ」）
Ｖ−５５００：変性ビスフェノールＡジアクリレート（大日本インキ化学工業株式会社製の「Ｖ−５５００」）
ＰＥＧ４００−ＤＡ：ポリエチレングリコール４００ジアクリレート（日本化薬株式会社製の「ＫＡＹＡＲＡＤ−ＰＥＧ４００ＤＡ」）
Ｖ−４２００：ウレタンジアクリレート（大日本インキ化学工業株式会社製の「Ｖ−４２００」）
Ｍ−５６００：ポリエステルアクリレート（東亞合成株式会社製の「Ｍ−５６００）
Ｍ−８０６０：ポリエステルアクリレート（東亞合成株式会社製の「Ｍ−８０６０」）
ＴＭＭ−３００：トリメチロールプロパントリメタアクリレート（大日本インキ化学工業株式会社製の「ルミキュアー（ＬＵＭＩＣＵＲＥ）ＴＭＭ−３００」）
【０３６５】
ＴＭＰＴＡ：トリメチロールプロパントリアクリレート（日本化薬株式会社製の「ＫＡＹＡＲＡＤ−ＴＭＰＴＡ」）
ＫＳ−ＨＤＤＡ：ヘキサンジオールジアクリレート（日本化薬株式会社製の「ＫＳ−ＨＤＤＡ」）
ＥＭＩ：Ｎ−エチルマレイミド（関東化学株式会社製）
ＨＭＩ：Ｎ−ヘキシルマレイミド
ＩＰＢＵＢＭＩ：イソホロンビスウレタンビス（Ｎ−エチルマレイミド）
４，９ＤＯＭＩ：Ｎ，Ｎ’−４，９−ジオキサ−１，１２−ビスマレイミドドデカン
【０３６６】
表４〜６に示した結果から、本発明の活性エネルギー線硬化性組成物は、光重合開始剤を使用していないにも係わらず、紫外線照射で容易に硬化し、均一で透明な塗膜を形成できることが理解できる。一方、比較例１０〜１６で使用した組成物は、室温では相溶しない、紫外線を照射しても硬化性が悪い、均一な塗膜を形成できない、などの欠点があることが理解できる。
【０３６７】
（実施例４４）
合成例６で得た式（３）で表わされるマレイミド誘導体Ａと、シクロヘキサンジメタノールジビニルエーテル（アイエスピーテクノロジーズ社製の「ラピ−キュア（Ｒａｐｉ−Ｃｕｒｅ）ＣＨＶＥ」）とを、重量比で０．８７６：０．１３４となる割合で混合して、活性エネルギー線硬化性組成物（Ａ−３１）を得た。
【０３６８】
アクリル板上に、硬化性組成物（Ａ−３１）を硬化後の膜厚が１００μｍになるように塗布した後、大気中で８０Ｗ／ｃｍ高圧水銀ランプ（アイ・グラフィックス株式会社製）を用いて、ランプ高さ１５ｃｍ、コンベア速度４０ｍ／分の条件で紫外線を照射し、塗膜表面をタックフリーにするために必要な照射回数により、評価し、その結果を表８に示した。なお、工業用ＵＶチェッカーＵＶＲ−Ｔ３７（株式会社トプコン製）を用いて紫外線の光量を測定したところ、１回の紫外線照射量は、３２ｍＪ／ｃｍ２  であった。また、実施例１と同様にして、硬化塗膜のゲル分率と鉛筆硬度を評価し、その結果を表７に示した。
【０３６９】
（実施例４５）
合成例６で得た式（３）で表わされるマレイミド誘導体Ａと、合成例２１で得た式（１８）で表わされるビニルエーテルａとを、重量比で０．７５４：０．２４６となる割合で混合して、活性エネルギー線硬化性組成物（Ａ−３２）を得た。
【０３７０】
実施例４４において、硬化性組成物（Ａ−３１）に代えて、硬化性組成物（Ａ−３２）を用いた以外は、実施例４４と同様にして評価し、その結果を表７に示した。
【０３７１】
（実施例４６）
合成例６で得た式（３）で表わされるマレイミド誘導体Ａと、合成例２３で得た式（２０）で表わされるビニルエーテルｃとを、重量比で０．４５３：０．５４７となる割合で混合して、活性エネルギー線硬化性組成物（Ａ−３３）を得た。
【０３７２】
実施例４４において、硬化性組成物（Ａ−３１）に代えて、硬化性組成物（Ａ−３３）を用いた以外は、実施例４４と同様にして評価し、その結果を表７に示した。
【０３７３】
（実施例４７）
合成例９で得た式（６）で表わされるマレイミド誘導体Ｄと、合成例２１で得た式（１８）で表わされるビニルエーテルａとを、重量比で０．８３４：０．１６６となる割合で混合して、活性エネルギー線硬化性組成物（Ａ−３４）を得た。
【０３７４】
実施例４４において、硬化性組成物（Ａ−３１）に代えて、硬化性組成物（Ａ−３４）を用いた以外は、実施例４４と同様にして評価し、その結果を表７に示した。
【０３７５】
（実施例４８）
合成例１４で得た式（１１）で表わされるマレイミド誘導体Ｉと、シクロヘキサンジメタノールジビニルエーテル（アイエスピーテクノロジーズ社製の「ラピ−キュア（Ｒａｐｉ−Ｃｕｒｅ）ＣＨＶＥ」）とを、重量比で０．７７６：０．２３４となる割合で混合して、活性エネルギー線硬化性組成物（Ａ−３５）を得た。
【０３７６】
実施例４４において、硬化性組成物（Ａ−３１）に代えて、硬化性組成物（Ａ−３５）を用いた以外は、実施例４４と同様にして評価し、その結果を表７に示した。
【０３７７】
（比較例１７）
Ｎ−ｔｅｒｔ−ブチルマレイミド（ＴＢＭＩ；「シンセチック  コミニケーションズ（Ｓｙｎｔｈ．  Ｃｏｍｍ．）」第２０巻第１６０７〜１６１０頁（１９９０年）に記載の化合物）と４−ヒドロキシブチルビニルエーテル（アイエスピーテクノロジーズ社製の「ラピ−キュア（Ｒａｐｉ−Ｃｕｒｅ）ＨＢＶＥ」）とを、重量比で０．５６９：０．４３１となる割合で混合して、組成物（Ｂ−４）を得た。
【０３７８】
実施例４４において、硬化性組成物（Ａ−３１）に代えて、硬化性組成物（Ｂ−４）を用いた以外は、実施例４４と同様にして紫外線を照射したが、１０回照射しても液状を維持し、硬化しなかった。
【０３７９】
（比較例１８）
Ｎ−ヘキシルマレイミド（ＨＭＩ；「ポリメリック  マテリアルズ  サイエンス  アンド  エンジニアリング（Ｐｏｌｙｍ．  Ｍａｔｅｒ．  Ｓｃｉ．  Ｅｎｇ．）」第７２巻第４７０〜４７２頁（１９９５年）に記載の化合物）と４−ヒドロキシブチルビニルエーテル（アイエスピーテクノロジーズ社製の「ラピ−キュア（Ｒａｐｉ−Ｃｕｒｅ）ＨＢＶＥ」）とを、重量比で０．６０９：０．３９１となる割合で混合して、組成物（Ｂ−５）を得た。
【０３８０】
実施例４４において、硬化性組成物（Ａ−３１）に代えて、硬化性組成物（Ｂ−５）を用いた以外は、実施例４４と同様にして紫外線を照射したが、１０回照射しても均一な膜を形成せず、硬化性の評価を行なうことができなかった。
【０３８１】
（比較例１９）
Ｎ−ヘキシルマレイミドとシクロヘキサンジメタノールジビニルエーテル（アイエスピーテクノロジーズ社製の「ラピ−キュア（Ｒａｐｉ−Ｃｕｒｅ）ＣＨＶＥ」）とを、重量比で０．６４９：０．３５１となる割合で混合して、組成物（Ｂ−６）を得た。
【０３８２】
実施例４４において、硬化性組成物（Ａ−３１）に代えて、硬化性組成物（Ｂ−６）を用いた以外は、実施例４４と同様にして紫外線を照射したが、１０回照射しても均一な膜を形成せず、硬化性の評価を行なうことができなかった。
【０３８３】
（実施例４９）
合成例１３で得た式（１０）で表わされるマレイミド誘導体Ｈと、トリメチロールプロパントリビニルエーテル（シグマアルドリッチジャパン株式会社製）とを、重量比で０．８１８：０．１８２となる割合で混合して、活性エネルギー線硬化性組成物（Ａ−３６）を得た。
【０３８４】
アクリル板上に、硬化性組成物（Ａ−３６）を、硬化後の膜厚が５０μｍになるように塗布した後、大気中で８０Ｗ／ｃｍ高圧水銀ランプ（アイ・グラフィックス株式会社製）を用いて、ランプ高さ１５ｃｍ、コンベア速度４０ｍ／分の条件で紫外線を照射し、塗膜表面をタックフリーにするために必要な照射回数により、評価し、その結果を表９に示した。なお、工業用ＵＶチェッカーＵＶＲ−Ｔ３７（株式会社トプコン製）を用いて紫外線の光量を測定したところ、１回の紫外線照射量は、３２ｍＪ／ｃｍ２  であった。また、実施例１と同様にして、硬化塗膜のゲル分率と鉛筆硬度を評価し、その結果を表８に示した。
【０３８５】
（実施例５０）
合成例１６で得た式（１３）で表わされるマレイミド誘導体Ｋと、シクロヘキサンジメタノールジビニルエーテル（アイエスピーテクノロジーズ社製の「ラピ−キュア（Ｒａｐｉ−Ｃｕｒｅ）ＣＨＶＥ」）とを、重量比で０．７３４：０．２６６となる割合で混合して、活性エネルギー線硬化性組成物（Ａ−３７）を得た。
【０３８６】
実施例４９において、硬化性組成物（Ａ−３６）に代えて、硬化性組成物（Ａ−３７）を用いた以外は、実施例４９と同様にして評価し、その結果を表８に示した。
【０３８７】
（実施例５１）
合成例１８で得た式（１５）で表わされるマレイミド誘導体Ｍと、合成例２２で得た式（１９）で表わされるビニルエーテルｂとを、重量比で０．６２２：０．３７８となる割合で混合して、活性エネルギー線硬化性組成物（Ａ−３８）を得た。
【０３８８】
実施例４９において、硬化性組成物（Ａ−３６）に代えて、硬化性組成物（Ａ−３８）を用いた以外は、実施例４９と同様にして評価し、その結果を表８に示した。
【０３８９】
（比較例２０）
実施例４９において、硬化性組成物（Ａ−３６）に代えて、比較例１７で得た硬化性組成物（Ｂ−４）を用いた以外は、実施例４９と同様にして紫外線を照射したが、１０回照射しても液状を維持し、硬化しなかった。
【０３９０】
（比較例２１）
実施例４９において、硬化性組成物（Ａ−３６）に代えて、比較例１８で得た硬化性組成物（Ｂ−５）を用いた以外は、実施例４９と同様にして紫外線を照射したが、１０回照射しても均一な膜を形成せず、硬化性の評価を行うことができなかった。
【０３９１】
（比較例２２）
実施例４９において、硬化性組成物（Ａ−３６）に代えて、比較例１９で得た硬化性組成物（Ｂ−６）を用いた以外は、実施例４９と同様にして紫外線を照射したが、１０回照射しても均一な膜を形成せず、硬化性の評価を行うことができなかった。
【０３９２】
【表７】
0003599160.tif 000032
【０３９３】
【表８】
0003599160.tif 000033
【０３９４】
表７及び表８において、「−」は、測定不可能を表わす。
【０３９５】
＜表７〜８中の化合物の説明＞
Ａ〜Ｍ：合成例６〜１８で得た一般式（１）で表わされるマレイミド誘導体
ａ〜ｃ：合成例２１〜２３で得たビニルエーテル
ＣＨＶＥ：シクロヘキサンジメタノールジビニルエーテル（アイエスピーテクノロジーズ社製の「ラピ−キュア（Ｒａｐｉ−Ｃｕｒｅ）ＣＨＶＥ」）
ＨＢＶＥ：４−ヒドロキシブチルビニルエーテル（アイエスピーテクノロジーズ社製の「ラピ−キュア（Ｒａｐｉ−Ｃｕｒｅ）ＨＢＶＥ」）
ＴＢＭＩ：Ｎ−ｔｅｒｔ−ブチルマレイミド
ＨＭＩ：Ｎ−ヘキシルマレイミド
ＴＭＰＴＶ：トリメチロールプロパントリビニルエーテル（シグマアルドリッチジャパン株式会社製）
【０３９６】
表７及び表８に示した結果から、本発明の硬化性組成物は、光重合開始剤を使用していないにも係わらず、紫外線照射で容易に硬化し、均一で透明な塗膜を形成していることが理解できる。一方、比較例１７〜２２で使用した既知のマレイミド系化合物とビニルエーテル基を有する化合物を含有する組成物は、紫外線を照射しても硬化せず、均一な塗膜を形成できないという欠点があることが理解できる。
【０３９７】
【発明の効果】
本発明の活性エネルギー線硬化組成物は、光重合開始剤の不在下であっても通常の光照射量で硬化し、しかも、高いゲル分率の塗膜を形成することができる。